(57)【要約】  【課題】初期特性に優れ、使用環境や製造環境の影響を受けにくく長期信頼性に優れた、光学情報記録・再生装置用、液晶プロジェクター用の波長板を提供すること。  【解決手段】本発明の波長板は、少なくとも２枚の位相差フィルムが積層され、当該積層された位相差フィルムの少なくとも片面にガラス基板が積層されている波長板であって、位相差フィルム同士、および位相差フィルムとガラス基板とが、接着剤（Ａ）、（Ｂ）から選択され、かつそれぞれ異なる接着剤で積層固定されてなる；接着剤（Ａ）：ガラス転移温度が０℃以下、２３℃におけるヤング率が１０ＭＰａ以下である接着剤接着剤（Ｂ）：ガラス転移温度が４０℃以上、２３℃におけるヤング率が３０ＭＰａ以上である接着剤（ただし、接着剤（Ａ）と接着剤（Ｂ）とのガラス転移温度差は６０℃以上、３℃における接着剤（Ａ）と接着剤（Ｂ）とのヤング率差は４０ＭＰａ以上。）【選択図】  なし【特許請求の範囲】
【請求項１】
少なくとも２枚の位相差フィルムが積層され、当該積層された位相差フィルムの少なくとも片面にガラス基板が積層されている波長板であって、位相差フィルム同士、および位相差フィルムとガラス基板とが、下記接着剤（Ａ）、（Ｂ）から選択され、かつそれぞれ異なる接着剤で積層固定されてなることを特徴とする波長板；
接着剤（Ａ）：ガラス転移温度が０℃以下であり、かつ２３℃におけるヤング率が１０ＭＰａ以下である接着剤
接着剤（Ｂ）：ガラス転移温度が４０℃以上であり、かつ２３℃におけるヤング率が３０ＭＰａ以上である接着剤
（ただし、接着剤（Ａ）と接着剤（Ｂ）とのガラス転移温度の差は６０℃以上であり、かつ２３℃における接着剤（Ａ）と接着剤（Ｂ）とのヤング率の差は４０ＭＰａ以上である。）。
【請求項２】
前記積層された位相差フィルムの両面にガラス基板が積層され、位相差フィルム同士が接着剤（Ａ）で積層固定され、位相差フィルムとガラス基板とが接着剤（Ｂ）で固定されていることを特徴とする請求項１に記載の波長板。
【請求項３】
位相差フィルムが、環状オレフィン系樹脂フィルムを延伸配向させて得られたものであることを特徴とする請求項１または２に記載の波長板。
【請求項４】
少なくとも２枚の位相差フィルムを積層し、当該積層された位相差フィルムの少なくとも片面にガラス基板を積層する波長板の製造方法であって、位相差フィルム同士、および位相差フィルムとガラスとを、下記接着剤（Ａ）、（Ｂ）から選択され、かつそれぞれ異なる接着剤で積層固定することを特徴とする波長板の製造方法；
接着剤（Ａ）：ガラス転移温度が０℃以下であり、かつ２３℃におけるヤング率が１０ＭＰａ以下である接着剤
接着剤（Ｂ）：ガラス転移温度が４０℃以上であり、かつ２３℃におけるヤング率が３０ＭＰａ以上である接着剤
（ただし、接着剤（Ａ）と接着剤（Ｂ）とのガラス転移温度の差は６０℃以上であり、しかも２３℃における接着剤（Ａ）と接着剤（Ｂ）とのヤング率の差は４０ＭＰａ以上である。）。
【発明の詳細な説明】
【技術分野】
【０００１】
本発明は、透過光に位相差を与える機能を有する高分子フィルム（以下、「位相差フィルム」という。）を用いた波長板に関する。さらに詳しくは、少なくとも２枚の位相差フィルムが積層され、かつ、当該積層された位相差フィルムと少なくとも１枚のガラス基板とが積層された構造を有する光学情報記録・再生装置用、液晶プロジェクター用の波長板に関する。
【背景技術】
【０００２】
光ディスク装置は、非接触、単位体積あたりの情報量の多さ、高速アクセス性、低コストなどの理由から、近年、その利用が大きく伸長している光学情報記録・再生装置であり、これらの特徴を生かし、各種の記録媒体が開発されている。例えば、あらかじめ記録された情報を音や画像あるいはコンピュータ用プログラムなどとして再生するコンパクトディスク（ＣＤ）、レーザーディスク（登録商標）（ＬＤ）、ＣＤ−ＲＯＭ、ＤＶＤ−ＲＯＭなど、レーザーによって情報を１回だけ書き込め、係る情報を再生できるＣＤ−ＲやＤＶＤ−Ｒ、情報の記録・再生が繰り返しできる光磁気ディスク（ＭＯ）やＤＶＤ−ＲＡＭ、ＤＶＤ−ＲＷなどが開発されている。
【０００３】
このような光学情報記録・再生装置での情報の記録および／または再生を行うための光学系装置としては様々なものが知られているが、その１つとして書き換え型光磁気ディスク装置が広く知られている。書き換え型光磁気ディスク装置では、レーザー光源からの照射光が、偏光子、偏光ビームスプリッター（ＰＢＳ）を通り光磁気ディスクに照射され、光磁気ディスクで反射された戻り光が、再びＰＢＳを通り、光検出器にいたる光路の途中位置に１／２λ波長板（以下「１／２波長板」ともいう。）が配置された光ピックアップ装置を有するものや１／４λ波長板（以下「１／４波長板」ともいう）が配置された光ピックアップ装置を有するものなどが知られている。
【０００４】
ここで、１／２波長板とは、特定波長の直交する２つの偏光成分の間にλ／２の光路差（したがって、πの位相差）を与えるものであり、１／４波長板とは、特定波長の直交する２つの偏光成分の間にλ／４の光路差（したがって、π／２の位相差）を与えるものである。
【０００５】
また、液晶プロジェクターに用いられる波長板は、例えば、偏光変換素子として機能し、当該偏光変換素子に入射される自然光を、偏光面が互いに直交するＰ偏光光およびＳ偏光光に分離し、分離されたＰ偏光光およびＳ偏光光のいずれか一方の偏光面を実質的に９０度回転させることにより、当該偏光光における偏光面の角度を他方の偏光光における偏光面と一致させる機能を有するものである。このような偏光変換素子によれば、得られる偏光光の大部分が実質的に単一の偏光面を有するものとなるので、液晶プロジェクターにおいて高い光の利用効率を得られる。このような偏光変換素子において、入射される偏光光における偏光面を実質的に９０度回転させる手段としては、１／２波長板が用いられている。また、液晶プロジェクターでは、ダイクロイックミラーで光の三原色（Ｒ．Ｇ．Ｂ）に分光された後に、対応する液晶パネルにそれぞれ透過させ、クロスプリズムにより合成されて投射レンズから出光するが、液晶パネルとクロスプリズムの間に輝度向上を目的に１／４波長板が用いられる場合がある。その際、分光された光の波長はある程度幅を持っていることから、特定の短波長だけではなく広い帯域で１／４波長とする波長板が求められる場合がある。
【０００６】
これらの用途に用いられる波長板としては、複屈折性を備える雲母、石英、水晶、方解
石、ＬｉＮｂＯ3、ＬｉＴａＯ3などの単結晶から形成される波長板、ガラス基板などの下地基板に対して斜め方向から無機材料を蒸着することにより得られる下地基板の表面に複屈折膜を有する波長板、複屈折性を有するＬＢ（Langmuir-Blodget）膜を有する波長板など無機系のものが従来使用されている。
【０００７】
また、ポリカーボネート（ＰＣ）、トリアセチルアセテート（ＴＡＣ）、ポリビニルアルコール（ＰＶＡ）、ポリビニルブチラール（ＰＶＢ）、ポリエチレンテレフタレート（ＰＥＴ）、ポリプロピレン（ＰＰ）、ポリアリレート、ポリスルホン、ポリエーテルスルホン、アクリル樹脂などの透明樹脂フィルムを延伸し配向させることにより、複屈折性（透過光に位相差を与える機能）を付与した有機物薄膜である位相差フィルムを、平坦性、定形性維持のためガラス基板に接着したり、２枚のガラス基板で挾持したりした波長板も使用されている。さらに、高分子液晶膜を、平坦性、定形性維持および分子配向のためにガラス基板上に形成したり、２枚のガラス基板で挾持したりして複屈折性を付与した波長板も使用されている。
【０００８】
また、最近、高密度の情報記録媒体としてＤＶＤが急速に普及しつつあるが、一方、既に市場にはＣＤ、ＣＤ−ＲＯＭ、ＣＤ−Ｒといった再生専用や書き込み型の光ディスクが広く普及していることから、光ディスク装置には、これら方式の異なる多種の光ディスクへの記録または再生を兼用できることが強く要求されており、また、応用分野の拡大に伴い小型化、低価格化も求められている。そして、これらの要求に対応するために、複数の読み書き用のレーザーに対応するための広帯域波長板（位相差板）の使用が提案されている（特許文献１〜３）。これらのうち、例えば、特許文献３（特開２００２−１４２２８号公報）では、互いに偏波面が平行である２種の入射直線偏光が、波長板通過後は、２種の出射直線偏光の偏波面が直交化されるという波長板が提案されている。このような波長板では、所望の光学特性を得るために、位相差フィルムが２枚以上使用されているため、ガラス基板に接着固定されるだけでなく、位相差フィルム同士が接着固定される必要もあった。ところが、フィルム同士を接着する構成の波長板では、面内収差が長期の連続使用によって変化してしまい、初期に得られていた良好な特性が保持できないという問題があった。また、位相差フィルムの物性が波長板の特性として反映されるため、使用環境によっては、長期の連続使用により波長板の位相差値（レターデーション）が徐々に変化したり、また、フィルムの厚みむらによって面内収差が大きくなってしまったりして、結果として初期に得られていた良好な特性が保持できない場合が生じる問題が指摘されていた。
【特許文献１】特開２００１−１０１７００号公報
【特許文献２】特開２００１−２０８９１３号公報
【特許文献３】特開２００２−１４２２８号公報
【発明の開示】
【発明が解決しようとする課題】
【０００９】
本発明の課題は、上記従来技術の課題を背景になされたもので、初期特性に優れ、使用環境や製造環境の影響を受けにくく長期信頼性に優れた、光学情報記録・再生装置用、液晶プロジェクター用の波長板を提供することにある。
【課題を解決するための手段】
【００１０】
本発明者らは、上記従来技術の課題を解決すべく鋭意検討を進めた結果、少なくとも２枚の位相差フィルムが積層され、当該積層された位相差フィルムの少なくとも片面にガラス基板が積層されている波長板であって、位相差フィルム同士、および位相差フィルムとガラス基板とが、下記接着剤（Ａ）、（Ｂ）から選択され、かつそれぞれ異なる接着剤で積層固定されてなる波長板が、初期特性に優れ、使用環境や製造環境の影響を受けにくく長期信頼性に優れた光学情報記録・再生装置用、液晶プロジェクター用の波長板として最適であることを見出して本発明の完成に至った。
接着剤（Ａ）：ガラス転移温度が０℃以下であり、かつ２３℃におけるヤング率が１０ＭＰａ以下である接着剤
接着剤（Ｂ）：ガラス転移温度が４０℃以上であり、かつ２３℃におけるヤング率が３０ＭＰａ以上である接着剤
（ただし、接着剤（Ａ）と接着剤（Ｂ）とのガラス転移温度の差は６０℃以上であり、かつ３℃における接着剤（Ａ）と接着剤（Ｂ）とのヤング率の差は４０ＭＰａ以上である。）
また、本発明者らは、耐熱性に優れ、低吸湿性であり、位相差の安定性に優れかつ位相差の波長依存性が小さい環状オレフィン系樹脂を原料としたフィルム（以下、「環状オレフィン系樹脂フィルム」という。）を延伸配向させた位相差フィルムが、特に初期特性に優れ、使用環境や製造環境の影響を受けにくく長期信頼性に優れた光学情報記録・再生装置用、液晶プロジェクター用の波長板用途に最適であることを見出して本発明の完成に至った。
【００１１】
さらに、二枚の位相差フィルムの光軸が交差するように積層され、一方の位相差フィルムが下記式（１）により定義された波長λ（ｎｍ）の光に対してλ／２の位相差を与え、他方の位相差フィルムが下記式（１）により定義された波長λ（ｎｍ）の光に対してλ／４の位相差を与えるものからなる波長板や、一方の位相差フィルムが下記式（１）により定義された波長λ（ｎｍ）の光に対してλの位相差を与え、他方の位相差フィルムが下記式（１）により定義された波長λ（ｎｍ）の光に対してλ／４もしくは（３λ）／４の位相差を与えるものからなる波長板、さらに、両方の位相差フィルムが下記式（１）により定義された波長λ（ｎｍ）の光に対してλ／２の位相差を与えるものからなる波長板や、一方の位相差フィルムが下記式（１）により定義された波長λ（ｎｍ）の光に対してλの位相差を与え、他方の位相差フィルムが下記式（１）により定義された波長λ（ｎｍ）の光に対してλ／２の位相差を与えるものからなる波長板を使用することで、波長の異なる単色光に対して同一の偏光特性を与え、特に初期特性に優れ、使用環境や製造環境の影響を受けにくく長期信頼性に優れた光学情報記録・再生装置用、液晶プロジェクター用の波長板として最適であることを見出して本発明の完成に至った。
［（λS＋λL）／２］−２００≦λ≦［（λS＋λL）／２］＋２００  …式（１）
λS：最も短波長側の単色光の波長（ｎｍ）
λL：最も長波長側の単色光の波長（ｎｍ）
【発明の効果】
【００１２】
本発明の波長板は、安価で長期にわたり高性能の波長板である。本発明の波長板を使用すると安価で長期にわたり高性能の光学情報記録・再生装置、液晶プロジェクター装置を製造することができる。
【００１３】
本発明の波長板を使用した光学情報記録再生装置は、前述のように音声、画像の記録に関して、再生専用記録媒体、追記型記録媒体、および書き換え可能型記録媒体のいずれにも適用でき、ＣＤ−ＲＯＭ、ＣＤ−Ｒ、書き換え可能ＤＶＤなどの記録装置およびそれらを用いたＯＡ機器、ＣＤなどの音響再生装置、ＤＶＤなどの画像再生装置およびそれらを用いたＡＶ機器、上記のＣＤ、ＤＶＤなどを用いたゲーム機などに用いることができる。また、本発明の波長板は液晶プロジェクター装置にも用いることができる。
【発明を実施するための最良の形態】
【００１４】
以下本発明をより具体的に説明する。
本発明で用いられる位相差フィルムとしては、ポリカーボネート（ＰＣ）、トリアセチルアセテート（ＴＡＣ）、ポリビニルアルコール（ＰＶＡ）、ポリビニルブチラール（ＰＶＢ）、ポリエチレンテレフタレート（ＰＥＴ）、ポリプロピレン（ＰＰ）、ポリアリレート、ポリスルホン、ポリエーテルスルホン、アクリル樹脂、環状オレフィン系樹脂など
の透明樹脂フィルムを延伸し配向させたものが挙げられる。なかでも、環状オレフィン系樹脂フィルムを延伸し、配向させたものが好ましく用いられる。
【００１５】
本発明で位相差フィルム用途に好ましく用いられる環状オレフィン系樹脂としては、次のような（共）重合体が挙げられる。
（１）下記一般式（Ｉ）で表される環状オレフィン（以下、「特定単量体」という。）の開環重合体。
（２）特定単量体と共重合性単量体との開環共重合体。
（３）上記（１）または（２）の開環（共）重合体の水素添加（共）重合体。
（４）上記（１）または（２）の開環（共）重合体をフリーデルクラフト反応により環化したのち、水素添加した（共）重合体。
（５）特定単量体と不飽和二重結合含有化合物との飽和共重合体。
（６）特定単量体、ビニル系環状炭化水素系単量体およびシクロペンタジエン系単量体から選ばれる１種以上の単量体の付加型（共）重合体およびその水素添加（共）重合体。
（７）特定単量体とアクリレートとの交互共重合体。
【００１６】
【化１】
2005208588.tif 000002
【００１７】
〔式中、Ｒ1〜Ｒ4は、それぞれ水素原子、ハロゲン原子、炭素数１〜３０の炭化水素基、またはその他の１価の有機基であり、それぞれ同一または異なっていてもよい。Ｒ1とＲ2またはＲ3とＲ4は、一体化して２価の炭化水素基を形成しても良く、Ｒ1またはＲ2とＲ3
またはＲ4とは互いに結合して、単環または多環構造を形成してもよい。ｍは０または正
の整数であり、ｐは０または正の整数である。〕
＜特定単量体＞
上記特定単量体の具体例としては、次のような化合物が挙げられるが、本発明はこれらの具体例に限定されるものではない。
ビシクロ［２.２.１］ヘプト−２−エン、
トリシクロ［４.３.０.１2,5］−８−デセン、
トリシクロ［４.４.０.１2,5］−３−ウンデセン、
テトラシクロ［４.４.０.１2,5.１7,10］−３−ドデセン、
ペンタシクロ［６.５.１.１3,6.０2,7.０9,13］−４−ペンタデセン、
５−メチルビシクロ［２.２.１］ヘプト−２−エン、
５−エチルビシクロ［２.２.１］ヘプト−２−エン、
５−メトキシカルボニルビシクロ［２.２.１］ヘプト−２−エン、
５−メチル−５−メトキシカルボニルビシクロ［２.２.１］ヘプト−２−エン、
５−シアノビシクロ［２.２.１］ヘプト−２−エン、
８−メトキシカルボニルテトラシクロ［４.４.０.１2,5.１7,10］−３−ドデセン、
８−エトキシカルボニルテトラシクロ［４.４.０.１2,5.１7,10］−３−ドデセン、
８−ｎ−プロポキシカルボニルテトラシクロ［４.４.０.１2,5.１7,10］−３−ドデセン
、
８−イソプロポキシカルボニルテトラシクロ［４.４.０.１2,5.１7,10］−３−ドデセン
、
８−ｎ−ブトキシカルボニルテトラシクロ［４.４.０.１2,5.１7,10］−３−ドデセン、
８−メチル−８−メトキシカルボニルテトラシクロ［４.４.０.１2,5.１7,10］−３−ド
デセン、
８−メチル−８−エトキシカルボニルテトラシクロ［４.４.０.１2,5.１7,10］−３−ド
デセン、
８−メチル−８−ｎ−プロポキシカルボニルテトラシクロ［４.４.０.１2,5.１7,10］−
３−ドデセン、
８−メチル−８−イソプロポキシカルボニルテトラシクロ［４.４.０.１2,5.１7,10］−
３−ドデセン、
８−メチル−８−ｎ−ブトキシカルボニルテトラシクロ［４.４.０.１2,5.１7,10］−３
−ドデセン、
５−エチリデンビシクロ［２.２.１］ヘプト−２−エン、
８−エチリデンテトラシクロ［４.４.０.１2,5.１7,10］−３−ドデセン、
５−フェニルビシクロ［２.２.１］ヘプト−２−エン、
８−フェニルテトラシクロ［４.４.０.１2,5.１7,10］−３−ドデセン、
５−フルオロビシクロ［２.２.１］ヘプト−２−エン、
５−フルオロメチルビシクロ［２.２.１］ヘプト−２−エン、
５−トリフルオロメチルビシクロ［２.２.１］ヘプト−２−エン、
５−ペンタフルオロエチルビシクロ［２.２.１］ヘプト−２−エン、
５,５−ジフルオロビシクロ［２.２.１］ヘプト−２−エン、
５,６−ジフルオロビシクロ［２.２.１］ヘプト−２−エン、
５,５−ビス（トリフルオロメチル）ビシクロ［２.２.１］ヘプト−２−エン、
５,６−ビス（トリフルオロメチル）ビシクロ［２.２.１］ヘプト−２−エン、
５−メチル−５−トリフルオロメチルビシクロ［２.２.１］ヘプト−２−エン、
５,５,６−トリフルオロビシクロ［２.２.１］ヘプト−２−エン、
５,５,６−トリス（フルオロメチル）ビシクロ［２.２.１］ヘプト−２−エン、
５,５,６,６−テトラフルオロビシクロ［２.２.１］ヘプト−２−エン、
５,５,６,６−テトラキス（トリフルオロメチル）ビシクロ［２.２.１］ヘプト−２−エ
ン、
５,５−ジフルオロ−６,６−ビス（トリフルオロメチル）ビシクロ［２.２.１］ヘプト−２−エン、
５,６−ジフルオロ−５,６−ビス（トリフルオロメチル）ビシクロ［２.２.１］ヘプト−２−エン、
５,５,６−トリフルオロ−５−トリフルオロメチルビシクロ［２.２.１］ヘプト−２−エン、
５−フルオロ−５−ペンタフルオロエチル−６,６−ビス（トリフルオロメチル）ビシク
ロ［２.２.１］ヘプト−２−エン、
５,６−ジフルオロ−５−ヘプタフルオロ−ｉｓｏ−プロピル−６−トリフルオロメチル
ビシクロ［２.２.１］ヘプト−２−エン、
５−クロロ−５,６,６−トリフルオロビシクロ［２.２.１］ヘプト−２−エン、
５,６−ジクロロ−５,６−ビス（トリフルオロメチル）ビシクロ［２.２.１］ヘプト−２−エン、
５,５,６−トリフルオロ−６−トリフルオロメトキシビシクロ［２.２.１］ヘプト−２−エン、
５,５,６−トリフルオロ−６−ヘプタフルオロプロポキシビシクロ［２.２.１］ヘプト−２−エン、
８−フルオロテトラシクロ［４.４.０.１2,5.１7,10］−３−ドデセン、
８−フルオロメチルテトラシクロ［４.４.０.１2,5.１7,10］−３−ドデセン、
８−ジフルオロメチルテトラシクロ［４.４.０.１2,5.１7,10］−３−ドデセン、
８−トリフルオロメチルテトラシクロ［４.４.０.１2,5.１7,10］−３−ドデセン、
８−ペンタフルオロエチルテトラシクロ［４.４.０.１2,5.１7,10］−３−ドデセン、
８,８−ジフルオロテトラシクロ［４.４.０.１2,5.１7,10］−３−ドデセン、
８,９−ジフルオロテトラシクロ［４.４.０.１2,5.１7,10］−３−ドデセン、
８,８−ビス（トリフルオロメチル）テトラシクロ［４.４.０.１2,5.１7,10］−３−ドデセン、
８,９−ビス（トリフルオロメチル）テトラシクロ［４.４.０.１2,5.１7,10］−３−ドデセン、
８−メチル−８−トリフルオロメチルテトラシクロ［４.４.０.１2,5.１7,10］−３−ド
デセン、
８,８,９−トリフルオロテトラシクロ［４.４.０.１2,5.１7,10］−３−ドデセン、
８,８,９−トリス（トリフルオロメチル）テトラシクロ［４.４.０.１2,5.１7,10］−３
−ドデセン、
８,８,９,９−テトラフルオロテトラシクロ［４.４.０.１2,5.１7,10］−３−ドデセン、８,８,９,９−テトラキス（トリフルオロメチル）テトラシクロ［４.４.０.１2,5.１7,10］−３−ドデセン、
８,８−ジフルオロ−９,９−ビス（トリフルオロメチル）テトラシクロ［４.４.０.１2,5.１7,10］−３−ドデセン、
８,９−ジフルオロ−８,９−ビス（トリフルオロメチル）テトラシクロ［４.４.０.１2,5.１7,10］−３−ドデセン、
８,８,９−トリフルオロ−９−トリフルオロメチルテトラシクロ［４.４.０.１2,5.１7,10］−３−ドデセン、
８,８,９−トリフルオロ−９−トリフルオロメトキシテトラシクロ［４.４.０.１2,5.１7,10］−３−ドデセン、
８,８,９−トリフルオロ−９−ペンタフルオロプロポキシテトラシクロ［４.４.０.１2,5.１7,10］−３−ドデセン、
８−フルオロ−８−ペンタフルオロエチル−９,９−ビス（トリフルオロメチル）テトラ
シクロ［４.４.０.１2,5.１7,10］−３−ドデセン、
８,９−ジフルオロ−８−ヘプタフルオロｉｓｏ−プロピル−９−トリフルオロメチルテ
トラシクロ［４.４.０.１2,5.１7,10］−３−ドデセン、
８−クロロ−８,９,９−トリフルオロテトラシクロ［４.４.０.１2,5.１7,10］−３−ド
デセン、
８,９−ジクロロ−８,９−ビス（トリフルオロメチル）テトラシクロ［４.４.０.１2,5.
１7,10］−３−ドデセン、
８−（２,２,２−トリフルオロエトキシカルボニル）テトラシクロ［４.４.０.１2,5.１7,10］−３−ドデセン、
８−メチル−８−（２,２,２−トリフルオロエトキシカルボニル）テトラシクロ［４.４.０.１2,5.１7,10］−３−ドデセン
などを挙げることができる。
これらは、１種単独で、または２種以上を併用することができる。
【００１８】
特定単量体のうち好ましいのは、上記一般式（１）中、Ｒ1 およびＲ3が水素原子また
は炭素数１〜１０、さらに好ましくは１〜４、特に好ましくは１〜２の炭化水素基であり、Ｒ2 およびＲ4 が水素原子または一価の有機基であって、Ｒ2 およびＲ4の少なくとも
一つは水素原子および炭化水素基以外の極性を有する極性基を示し、ｍは０〜３の整数、ｐは０〜３の整数であり、より好ましくはｍ＋ｐ＝０〜４、さらに好ましくは０〜２、特に好ましくはｍ＝１、ｐ＝０であるものである。ｍ＝１、ｐ＝０である特定単量体は、得られる環状オレフィン系樹脂のガラス転移温度が高くかつ機械的強度も優れたものとなる点で好ましい。
【００１９】
上記特定単量体の極性基としては、カルボキシル基、水酸基、アルコキシカルボニル基、アリロキシカルボニル基、アミノ基、アミド基、シアノ基などが挙げられ、これら極性基はメチレン基などの連結基を介して結合していてもよい。また、カルボニル基、エーテル基、シリルエーテル基、チオエーテル基、イミノ基など極性を有する２価の有機基が連結基となって結合している炭化水素基なども極性基として挙げられる。これらの中では、カルボキシル基、水酸基、アルコキシカルボニル基またはアリロキシカルボニル基が好ましく、特にアルコキシカルボニル基またはアリロキシカルボニル基が好ましい。
【００２０】
さらに、Ｒ2およびＲ4の少なくとも一つが式−（ＣＨ2）nＣＯＯＲで表される極性基である単量体は、得られる環状オレフィン系樹脂が高いガラス転移温度と低い吸湿性、各種材料との優れた密着性を有するものとなる点で好ましい。上記の特定の極性基にかかる式において、Ｒは炭素原子数１〜１２、さらに好ましくは１〜４、特に好ましくは１〜２の炭化水素基、好ましくはアルキル基である。また、ｎは、通常、０〜５であるが、ｎの値が小さいものほど、得られる環状オレフィン系樹脂のガラス転移温度が高くなるので好ましく、さらにｎが０である特定単量体はその合成が容易である点で好ましい。
【００２１】
また、上記一般式（Ｉ）においてＲ1またはＲ3がアルキル基であることが好ましく、炭素数１〜４のアルキル基、さらに好ましくは１〜２のアルキル基、特にメチル基であることが好ましく、特に、このアルキル基が上記の式−（ＣＨ2）nＣＯＯＲで表される特定の極性基が結合した炭素原子と同一の炭素原子に結合されていることが、得られる環状オレフィン系樹脂の吸湿性を低くできる点で好ましい。
【００２２】
＜共重合性単量体＞
共重合性単量体の具体例としては、シクロブテン、シクロペンテン、シクロヘプテン、シクロオクテン、ジシクロペンタジエンなどのシクロオレフィンを挙げることができる。シクロオレフィンの炭素数としては、４〜２０が好ましく、さらに好ましいのは５〜１２である。これらは、１種単独で、または２種以上を併用することができる。
【００２３】
特定単量体／共重合性単量体の好ましい使用範囲は、重量比で１００／０〜５０／５０であり、さらに好ましくは１００／０〜６０／４０である。
＜開環重合触媒＞
本発明において、（１）特定単量体の開環重合体、および（２）特定単量体と共重合性単量体との開環共重合体を得るための開環重合反応は、メタセシス触媒の存在下に行われる。
【００２４】
このメタセシス触媒は、（ａ）Ｗ、ＭｏおよびＲｅの化合物から選ばれた少なくとも１種と、（ｂ）デミングの周期律表ＩＡ族元素（例えばＬｉ、Ｎａ、Ｋなど）、IIＡ族元素（例えば、Ｍｇ、Ｃａなど）、IIＢ族元素（例えば、Ｚｎ、Ｃｄ、Ｈｇなど）、IIIＡ族
元素（例えば、Ｂ、Ａｌなど）、IVＡ族元素（例えば、Ｓｉ、Ｓｎ、Ｐｂなど）、あるいはIVＢ族元素（例えば、Ｔｉ、Ｚｒなど）の化合物であって、少なくとも１つの該元素−炭素結合あるいは該元素−水素結合を有するものから選ばれた少なくとも１種との組合せからなる触媒である。また、この場合に触媒の活性を高めるために、後述の（ｃ）添加剤が添加されたものであってもよい。
【００２５】
（ａ）成分として適当なＷ、ＭｏあるいはＲｅの化合物の代表例としては、ＷＣｌ6、
ＭｏＣｌ6 、ＲｅＯＣｌ3 などの特開平１−１３２６２６号公報第８頁左下欄第６行〜第８頁右上欄第１７行に記載の化合物を挙げることができる。
【００２６】
（ｂ）成分の具体例としては、ｎ−Ｃ4Ｈ9Ｌｉ、(Ｃ2Ｈ5)3 Ａｌ、(Ｃ2Ｈ5)2ＡｌＣｌ
、(Ｃ2Ｈ5)1.5ＡｌＣｌ1.5、(Ｃ2Ｈ5)ＡｌＣｌ2、メチルアルモキサン、ＬｉＨなど特開
平１−１３２６２６号公報第８頁右上欄第１８行〜第８頁右下欄第３行に記載の化合物を挙げることができる。
【００２７】
添加剤である（ｃ）成分の代表例としては、アルコール類、アルデヒド類、ケトン類、アミン類などが好適に用いることができるが、さらに特開平１−１３２６２６号公報第８頁右下欄第１６行〜第９頁左上欄第１７行に示される化合物を使用することができる。
【００２８】
メタセシス触媒の使用量としては、上記（ａ）成分と特定単量体とのモル比で「（ａ）成分：特定単量体」が、通常、１：５００〜１：５０,０００となる範囲、好ましくは１
：１,０００〜１：１０,０００となる範囲とされる。
【００２９】
（ａ）成分と（ｂ）成分との割合は、金属原子比で（ａ）：（ｂ）が１：１〜１：５０、好ましくは１：２〜１：３０の範囲とされる。
（ａ）成分と（ｃ）成分との割合は、モル比で（ｃ）：（ａ）が０．００５：１〜１５：１、好ましくは０．０５：１〜７：１の範囲とされる。
【００３０】
＜重合反応用溶媒＞
開環重合反応において用いられる溶媒（分子量調節剤溶液を構成する溶媒、特定単量体および／またはメタセシス触媒の溶媒）としては、例えば、ペンタン、ヘキサン、ヘプタン、オクタン、ノナン、デカンなどのアルカン類、シクロヘキサン、シクロヘプタン、シクロオクタン、デカリン、ノルボルナンなどのシクロアルカン類；ベンゼン、トルエン、キシレン、エチルベンゼン、クメンなどの芳香族炭化水素；クロロブタン、ブロモヘキサン、塩化メチレン、ジクロロエタン、ヘキサメチレンジブロミド、クロロベンゼン、クロロホルム、テトラクロロエチレンなどのハロゲン化アルカン、ハロゲン化アリール；酢酸エチル、酢酸ｎ−ブチル、酢酸ｉｓｏ−ブチル、プロピオン酸メチル、ジメトキシエタンなどの飽和カルボン酸エステル類；ジブチルエーテル、テトラヒドロフラン、ジメトキシエタンなどのエーテル類などを挙げることができ、これらは単独であるいは混合して用いることができる。これらのうち、芳香族炭化水素が好ましい。
【００３１】
溶媒の使用量としては、「溶媒：特定単量体（重量比）」が、通常、１：１〜１０：１となる量とされ、好ましくは１：１〜５：１となる量とされる。
＜分子量調節剤＞
得られる開環（共）重合体の分子量の調節は、重合温度、触媒の種類、溶媒の種類によっても行うことができるが、本発明においては、分子量調節剤を反応系に共存させることにより調節する。
【００３２】
ここに、好適な分子量調節剤としては、例えばエチレン、プロペン、１−ブテン、１−ペンテン、１−ヘキセン、１−ヘプテン、１−オクテン、１−ノネン、１−デセンなどのα−オレフィン類およびスチレンを挙げることができ、これらのうち、１−ブテン、１−ヘキセンが特に好ましい。
これらの分子量調節剤は、単独であるいは２種以上を混合して用いることができる。
【００３３】
分子量調節剤の使用量としては、開環重合反応に供される特定単量体１モルに対して０．００５〜０．６モル、好ましくは０．０２〜０．５モルとされる。
（２）開環共重合体を得るには、開環重合工程において、特定単量体と共重合性単量体とを開環共重合させてもよいが、さらに、ポリブタジエン、ポリイソプレンなどの共役ジエン化合物、スチレン−ブタジエン共重合体、エチレン−非共役ジエン共重合体、ポリノルボルネンなどの主鎖に炭素−炭素間二重結合を２つ以上含む不飽和炭化水素系ポリマーなどの存在下に特定単量体を開環重合させてもよい。
【００３４】
以上のようにして得られる開環（共）重合体は、そのままでも用いることができるが、この（共）重合体の分子中のオレフィン性不飽和結合を水素添加して得られた（３）水素添加（共）重合体は耐熱着色性や耐光性に優れ、位相差フィルムの耐久性を向上させることができるので好ましい。
【００３５】
＜水素添加触媒＞
水素添加反応は、通常のオレフィン性不飽和結合を水素添加する方法が適用できる。すなわち、開環重合体の溶液に水素添加触媒を添加し、これに常圧〜３００気圧、好ましくは３〜２００気圧の水素ガスを０〜２００℃、好ましくは２０〜１８０℃で作用させることによって行われる。
【００３６】
水素添加触媒としては、通常のオレフィン性化合物の水素添加反応に用いられるものを使用することができる。この水素添加触媒としては、不均一系触媒および均一系触媒が挙げられる。
【００３７】
不均一系触媒としては、パラジウム、白金、ニッケル、ロジウム、ルテニウムなどの貴金属触媒物質を、カーボン、シリカ、アルミナ、チタニアなどの担体に担持させた固体触媒を挙げることができる。また、均一系触媒としては、ナフテン酸ニッケル／トリエチルアルミニウム、ニッケルアセチルアセトナート／トリエチルアルミニウム、オクテン酸コバルト／ｎ−ブチルリチウム、チタノセンジクロリド／ジエチルアルミニウムモノクロリド、酢酸ロジウム、クロロトリス（トリフェニルホスフィン）ロジウム、ジクロロトリス（トリフェニルホスフィン）ルテニウム、クロロヒドロカルボニルトリス（トリフェニルホスフィン）ルテニウム、ジクロロカルボニルトリス（トリフェニルホスフィン）ルテニウムなどを挙げることができる。触媒の形態は、粉末でも粒状でもよい。
【００３８】
これらの水素添加触媒は、開環（共）重合体：水素添加触媒（重量比）が、１：１×１０-6〜１：２となる割合で使用される。
水素添加（共）重合体の水素添加率は、５００ＭＨｚ、1Ｈ−ＮＭＲで測定した値が５
０％以上、好ましくは９０％以上、さらに好ましくは９８％以上、最も好ましくは９９％以上である。水素添加率が高いほど、熱や光に対する安定性が優れたものとなり、本発明の波長板として使用した場合に長期にわたって安定した特性を得ることができる。
【００３９】
なお、開環（共）重合体分子中に芳香族基を有する場合、係る芳香族基は耐熱着色性や耐光性を低下させることが少なく、逆に光学特性、例えば屈折率や波長分散性等の光学的特性あるいは耐熱性に関して有利な効果をもたらすこともあり、必ずしも水素添加される必要はない。
【００４０】
上記のようにして得られた開環（共）重合体には、公知の酸化防止剤、例えば２,６−
ジ−ｔ−ブチル−４−メチルフェノール、２,２'−ジオキシ−３,３'−ジ−ｔ−ブチル−５,５'−ジメチルジフェニルメタン、テトラキス［メチレン−３−（３,５−ジ−ｔ−ブ
チル−４−ヒドロキシフェニル）プロピオネート］メタン；紫外線吸収剤、例えば２,４
−ジヒドロキシベンゾフェノン、２−ヒドロキシ−４−メトキシベンゾフェノンなどを添加することによって安定化することができる。また、加工性を向上させる目的で、滑剤などの添加剤を添加することもできる。
【００４１】
なお、本発明において用いられる環状オレフィン系樹脂として使用される水素添加（共）重合体は、当該水素添加（共）重合体中に含まれるゲル含有量が５重量％以下であることが好ましく、さらに１重量％以下であることが特に好ましい。
【００４２】
また、本発明において用いられる環状オレフィン系樹脂として、（４）上記（１）また
は（２）の開環（共）重合体をフリーデルクラフト反応により環化したのち、水素添加した（共）重合体も使用できる。
【００４３】
＜フリーデルクラフト反応による環化＞
上記（１）または（２）の開環（共）重合体をフリーデルクラフト反応により環化する方法は特に限定されるものではないが、特開昭５０−１５４３９９号公報に記載の酸性化合物を用いた公知の方法が採用できる。酸性化合物としては、具体的には、ＡｌＣｌ3、
ＢＦ3、ＦｅＣｌ3、Ａｌ2Ｏ3、ＨＣｌ、ＣＨ3ＣｌＣＯＯＨ、ゼオライト、活性白土、な
どのルイス酸、ブレンステッド酸が用いられる。
【００４４】
環化された開環（共）重合体は、上記（１）または（２）の開環（共）重合体と同様に水素添加できる。
さらに、本発明において用いられる環状オレフィン系樹脂として、（５）上記特定単量体と不飽和二重結合含有化合物との飽和共重合体も使用できる。
【００４５】
＜不飽和二重結合含有化合物＞
不飽和二重結合含有化合物としては、例えばエチレン、プロピレン、ブテンなど、好ましくは炭素数２〜１２、さらに好ましくは炭素数２〜８のオレフィン系化合物を挙げることができる。
【００４６】
特定単量体／不飽和二重結合含有化合物の好ましい使用範囲は、重量比で９０／１０〜４０／６０であり、さらに好ましくは８５／１５〜５０／５０である。
本発明において、（５）特定単量体と不飽和二重結合含有化合物との飽和共重合体を得るには、通常の付加重合法を使用できる。
【００４７】
＜付加重合触媒＞
上記（５）飽和共重合体を合成するための触媒としては、チタン化合物、ジルコニウム化合物およびバナジウム化合物から選ばれた少なくとも一種と、助触媒としての有機アルミニウム化合物とが用いられる。
【００４８】
ここで、チタン化合物としては、四塩化チタン、三塩化チタンなどを、またジルコニウム化合物としてはビス（シクロペンタジエニル）ジルコニウムクロリド、ビス（シクロペンタジエニル）ジルコニウムジクロリドなどを挙げることができる。
【００４９】
さらに、バナジウム化合物としては、一般式
ＶＯ（ＯＲ）aＸb、またはＶ（ＯＲ）cＸd
〔ただし、Ｒは炭化水素基、Ｘはハロゲン原子であって、０≦ａ≦３、０≦ｂ≦３、２≦（ａ＋ｂ）≦３、０≦ｃ≦４、０≦ｄ≦４、３≦（ｃ＋ｄ）≦４である。〕
で表されるバナジウム化合物、あるいはこれらの電子供与付加物が用いられる。
【００５０】
上記電子供与体としては、アルコール、フェノール類、ケトン、アルデヒド、カルボン酸、有機酸または無機酸のエステル、エーテル、酸アミド、酸無水物、アルコキシシランなどの含酸素電子供与体、アンモニア、アミン、ニトリル、イソシアナートなどの含窒素電子供与体などが挙げられる。
【００５１】
さらに、助触媒としての有機アルミニウム化合物としては、少なくとも１つのアルミニウム−炭素結合あるいはアルミニウム−水素結合を有するものから選ばれた少なくとも一種が用いられる。
【００５２】
上記において、例えばバナジウム化合物を用いる場合におけるバナジウム化合物と有機
アルミニウム化合物の比率は、バナジウム原子に対するアルミニウム原子の比（Ａｌ／Ｖ）が２以上であり、好ましくは２〜５０、特に好ましくは３〜２０の範囲である。
【００５３】
付加重合に使用される重合反応用溶媒は、開環重合反応に用いられる溶媒と同じものを使用することができる。また、得られる（５）飽和共重合体の分子量の調節は、通常、水素を用いて行われる。
【００５４】
さらに、本発明において用いられる環状オレフィン系樹脂として、（６）上記特定単量体、およびビニル系環状炭化水素系単量体またはシクロペンタジエン系単量体から選ばれる１種以上の単量体の付加型共重合体およびその水素添加共重合体も使用できる。
【００５５】
＜ビニル系環状炭化水素系単量体＞
ビニル系環状炭化水素系単量体としては、例えば、４−ビニルシクロペンテン、２−メチル−４−イソプロペニルシクロペンテンなどのビニルシクロペンテン系単量体、４−ビニルシクロペンタン、４−イソプロペニルシクロペンタンなどのビニルシクロペンタン系単量体などのビニル化５員環炭化水素系単量体、４−ビニルシクロヘキセン、４−イソプロペニルシクロヘキセン、１−メチル−４−イソプロペニルシクロヘキセン、２−メチル−４−ビニルシクロヘキセン、２−メチル−４−イソプロペニルシクロヘキセンなどのビニルシクロヘキセン系単量体、４−ビニルシクロヘキサン、２−メチル−４−イソプロペニルシクロヘキサンなどのビニルシクロヘキサン系単量体、スチレン、α−メチルスチレン、２−メチルスチレン、３−メチルスチレン、４−メチルスチレン、１−ビニルナフタレン、２−ビニルナフタレン、４−フェニルスチレン、ｐ−メトキシスチレンなどのスチレン系単量体、ｄ−テルペン、１−テルペン、ジテルペン、ｄ−リモネン、１−リモネン、ジペンテンなどのテルペン系単量体、４−ビニルシクロヘプテン、４−イソプロペニルシクロヘプテンなどのビニルシクロヘプテン系単量体、４−ビニルシクロヘプタン、４−イソプロペニルシクロヘプタンなどのビニルシクロヘプタン系単量体などが挙げられる。好ましくは、スチレン、α−メチルスチレンである。これらは、１種単独で、または２種以上を併用することができる。
【００５６】
＜シクロペンタジエン系単量体＞
（６）付加型共重合体の単量体に使用されるシクロペンタジエン系単量体としては、例えばシクロペンタジエン、１−メチルシクロペンタジエン、２−メチルシクロペンタジエン、２−エチルシクロペンタジエン、５−メチルシクロペンタジエン、５,５−メチルシ
クロペンタジエンなどが挙げられる。好ましくはシクロペンタジエンである。これらは、１種単独で、または２種以上を併用することができる。
【００５７】
上記特定単量体、ビニル系環状炭化水素系単量体およびシクロペンタジエン系単量体から選ばれる１種以上の単量体の付加型（共）重合体は、上記（５）特定単量体と不飽和二重結合含有化合物との飽和共重合体と同様の付加重合法で得ることができる。
【００５８】
また、上記付加型（共）重合体の水素添加（共）重合体は、上記3)開環（共）重合体の水素添加（共）重合体と同様の水添法で得ることができる。
さらに、本発明において用いられる環状オレフィン系樹脂として、（７）上記特定単量体とアクリレートとの交互共重合体も使用できる。
【００５９】
＜アクリレート＞
（７）上記特定単量体とアクリレートとの交互共重合体の製造に用いられるアクリレートとしては、例えば、メチルアクリレート、２−エチルヘキシルアクリレート、シクロヘキシルアクリレートなどの炭素原子数１〜２０の直鎖状、分岐状または環状アルキルアクリレート、グリシジルアクリレート、２−テトラヒドロフルフリルアクリレートなどの炭
素原子数２〜２０の複素環基含有アクリレート、ベンジルアクリレートなどの炭素原子数６〜２０の芳香族環基含有アクリレート、イソボロニルアクリレート、ジシクロペンタニルアクリレートなどの炭素数７〜３０の多環構造を有するアクリレートが挙げられる。
【００６０】
本発明において、（７）上記特定単量体とアクリレートとの交互共重合体を得るためには、ルイス酸存在下、上記特定単量体とアクリレートとの合計を１００モルとしたとき、通常、上記特定単量体が３０〜７０モル、アクリレートが７０〜３０モルの割合で、好ましくは上記特定単量体が４０〜６０モル、アクリレートが６０〜４０モル割合で、特に好ましくは上記特定単量体が４５〜５５モル、アクリレートが５５〜４５モルの割合でラジカル重合する。
【００６１】
（７）上記特定単量体とアクリレートとの交互共重合体を得るために使用するルイス酸の量は、アクリレート１００モルに対して０．００１〜１モルとなる量とされる。また、公知のフリーラジカルを発生する有機過酸化物またはアゾビス系のラジカル重合開始剤を用いることができ、重合反応温度は、通常、−２０℃〜８０℃、好ましくは５℃〜６０℃である。また、重合反応用溶媒には、開環重合反応に用いられる溶媒と同じものを使用することができる。
【００６２】
なお、本発明でいう「交互共重合体」とは、上記特定単量体に由来する構造単位が隣接しない、すなわち、上記特定単量体に由来する構造単位の隣は必ずアクリレートに由来する構造単位である構造を有する共重合体のことを意味しており、アクリレート由来の構造単位同士が隣接して存在する構造を否定するものではない。
【００６３】
本発明において用いられる環状オレフィン系樹脂の好ましい分子量は、固有粘度〔η〕inh で０．２〜５ｄｌ／ｇ、さらに好ましくは０．３〜３ｄｌ／ｇ、特に好ましくは０．４〜１．５ｄｌ／ｇであり、ゲルパーミエーションクロマトグラフ（ＧＰＣ）で測定したポリスチレン換算の数平均分子量（Ｍｎ）は８,０００〜１００,０００、さらに好ましくは１０,０００〜８０,０００、特に好ましくは１２,０００〜５０,０００であり、重量平均分子量（Ｍｗ）は２０,０００〜３００,０００、さらに好ましくは３０,０００〜２５
０,０００、特に好ましくは４０,０００〜２００,０００の範囲のものが好適である。
【００６４】
固有粘度〔η〕inh、数平均分子量および重量平均分子量が上記範囲にあることによっ
て、環状オレフィン系樹脂の耐熱性、耐水性、耐薬品性、機械的特性と、本発明の波長板として使用したときの位相差の安定性とのバランスが良好となる。
【００６５】
本発明において用いられる環状オレフィン系樹脂のガラス転移温度（Ｔｇ）としては、通常、１２０℃以上、好ましくは１２０〜３５０℃、さらに好ましくは１３０〜２５０℃、特に好ましくは１４０〜２００℃である。Ｔｇが１２０℃未満の場合は、レーザー光源やその隣接部品からの熱により、得られる環状オレフィン系樹脂フィルムの光学特性変化が大きくなり好ましくない。一方、Ｔｇが３５０℃を超えると、延伸加工など、Ｔｇ近辺まで加熱して加工する場合に樹脂が熱劣化する可能性が高くなる。
【００６６】
本発明において用いられる環状オレフィン系樹脂の２３℃における飽和吸水率は、好ましくは０．０５〜２重量％、さらに好ましくは０．１〜１重量％の範囲にある。飽和吸水率がこの範囲内であると、位相差が均一であり、得られる環状オレフィン系樹脂フィルムとガラス基板などとの密着性が優れ、使用途中で剥離などが発生せず、また、酸化防止剤などとの相溶性にも優れ、多量に添加することも可能となる。飽和吸水率が０．０５重量％未満であると、ガラス基板や透明支持体などの支持体との密着性が乏しくなり、剥離を生じやすくなり、一方、２重量％を超えると、環状オレフィン系樹脂フィルムが吸水により寸法変化を起こしやすくなる。
【００６７】
なお、上記の飽和吸水率はＡＳＴＭ  Ｄ５７０に従い、２３℃水中で１週間浸漬して増加重量を測定することにより得られる値である。
本発明において用いられる環状オレフィン系樹脂としては、その光弾性係数（ＣP）が
０〜１００（×１０-12Ｐａ-1）であり、かつ応力光学係数（ＣR）が１,５００〜４,０００（×１０-12Ｐａ-1）を満たすようなものが好適に使用される。
【００６８】
ここで、光弾性係数（ＣP）および応力光学係数（ＣR）については、種々の文献（Polymer Journal，Vol.27,No,9 pp 943-950(1995),日本レオロジー学会誌，Vol.19,No.2,p93-97(1991)，光弾性実験法，日刊工業新聞社，昭和５０年第７版に記載されており公知の事実であり、前者がポリマーのガラス状態での応力による位相差の発生程度を表すのに対し、後者は流動状態での応力による位相差の発生程度を表す。
【００６９】
光弾性係数（ＣP）が大きいことは、ポリマーをガラス状態下で使用した場合に外的因
子または自らの凍結した歪みから発生した歪みから発生する応力などにおいて敏感に位相差を発生しやすくなってしまうことを表し、例えば、本発明のように積層したり支持体に固定したりした際の貼り合わせ時の残留歪みや、温度変化や湿度変化などにともなう材料の収縮により発生する微小な応力によって不必要な位相差を発生しやすいことを意味する。このことから、できるだけ光弾性係数（ＣP）は小さい程よい。
【００７０】
一方、応力光学係数（ＣR）が大きいことは、例えば、環状オレフィン系樹脂フィルム
に位相差の発現性を付与する際に少ない延伸倍率で所望の位相差を得られるようになったり、大きな位相差を付与しうるフィルムを得やすくなったり、同じ位相差を所望の場合には応力光学係数（ＣR）が小さいものと比べてフィルムを薄肉化できるという大きなメリ
ットがある。
【００７１】
以上のような見地から、光弾性係数（ＣP）が好ましくは０〜１００（×１０-12Ｐａ-1）、さらに好ましくは０〜８０（×１０-12Ｐａ-1）、特に好ましくは０〜５０（×１０-12Ｐａ-1）、より好ましくは０〜３０（×１０-12Ｐａ-1）、最も好ましくは０〜２０（
×１０-12Ｐａ-1）である。光弾性係数（ＣP）が１００（×１０-12Ｐａ-1）を超えた場
合には、位相差フィルム同士の貼り合わせ時に発生する応力、位相差フィルムを支持体に固定した時に発生する応力や使用する際の環境変化などによって発生する位相差変化などによって、最適貼り合わせ光軸角度の許容誤差範囲からのずれが発生してしまい波長板として使用した時に透過光量が低下してしまう場合があり好ましくない。
【００７２】
また、本発明において用いられる環状オレフィン系樹脂の水蒸気透過度は、４０℃、９０％ＲＨの条件下で２５μｍ厚のフィルムとしたときに、通常、１〜４００ｇ／ｍ2・２
４ｈｒであり、好ましくは５〜３５０ｇ／ｍ2・２４ｈｒであり、さらに好ましくは１０
〜３００ｇ／ｍ2・２４ｈｒである。水蒸気透過度を本範囲とすることで、ガラス板や透
明支持体などの支持体と位相差フィルムとの貼り合わせに使用した接着剤（Ａ）や接着剤（Ｂ）の含有水分や波長板が使用される環境の湿度による特性変化を低減・回避することができることから好ましい。
【００７３】
本発明において用いられる環状オレフィン系樹脂は、上記のような（１）〜（２）開環（共）重合体、（３）〜（４）水素添加（共）重合体、（５）飽和共重合体、（６）付加型（共）重合体、もしくはその水素添加（共）重合体、または（７）交互共重合体より構成されるが、これに公知の酸化防止剤、紫外線吸収剤などを添加してさらに安定化することができる。また、加工性を向上させるために、滑剤などの従来の樹脂加工において用いられる添加剤を添加することもできる。
【００７４】
本発明の波長板に用いられる環状オレフィン系樹脂フィルムは、上記の環状オレフィン系樹脂を溶融成形法あるいは溶液流延法（溶剤キャスト法）などによりフィルムもしくはシートとすることで得ることができる。このうち、膜厚の均一性および表面平滑性が良好になる点から溶剤キャスト法が好ましい。また、製造コスト面からは溶融成形法が好ましい。
【００７５】
溶剤キャスト法により環状オレフィン系樹脂フィルムを得る方法としては特に限定されるものではなく、公知の方法を適用すればよいが、例えば、上記環状オレフィン系樹脂を溶媒に溶解または分散させて適度の濃度の液にし、適当なキャリヤー上に注ぐかまたは塗布し、これを乾燥した後、キャリヤーから剥離させる方法が挙げられる。
【００７６】
以下に、溶剤キャスト法により環状オレフィン系樹脂フィルムを得る方法の諸条件を示すが、本発明は係る諸条件に限定されるものではない。
環状オレフィン系樹脂を溶媒に溶解または分散させる際には、該樹脂の濃度を、通常は０．１〜９０重量％、好ましくは１〜５０重量％、さらに好ましくは１０〜３５重量％にする。該樹脂の濃度を上記未満にすると、フィルムの厚みを確保することが困難になる、また、溶媒蒸発にともなう発泡などによりフィルムの表面平滑性が得にくくなるなどの問題が生じる。一方、上記を超えた濃度にすると、溶液粘度が高くなりすぎて得られる環状オレフィン系樹脂フィルムの厚みや表面が均一になりにくくなるために好ましくない。
【００７７】
また、室温での上記溶液の粘度は、通常は１〜１,０００,０００ｍＰａ・ｓ、好ましくは１０〜１００,０００ｍＰａ・ｓ、さらに好ましくは１００〜５０,０００ｍＰａ・ｓ、特に好ましくは１,０００〜４０,０００ｍＰａ・ｓである。
【００７８】
使用する溶媒としては、ベンゼン、トルエン、キシレンなどの芳香族系溶媒、メチルセロソルブ、エチルセロソルブ、１−メトキシ−２−プロパノールなどのセロソルブ系溶媒、ジアセトンアルコール、アセトン、シクロヘキサノン、メチルエチルケトン、４−メチル−２−ペンタノンなどのケトン系溶媒、乳酸メチル、乳酸エチルなどのエステル系溶媒、シクロヘキサン、エチルシクロヘキサン、１,２−ジメチルシクロヘキサンなどのシク
ロオレフィン系溶媒、２,２,３,３−テトラフルオロ−１−プロパノール、塩化メチレン
、クロロホルムなどのハロゲン含有溶媒、テトラヒドロフラン、ジオキサンなどのエーテル系溶媒、１−ペンタノール、１−ブタノールなどのアルコール系溶媒を挙げることができる。
【００７９】
また、上記以外でも、ＳＰ値（溶解度パラメーター）が、通常は１０〜３０（ＭＰａ1/2）、好ましくは１０〜２５（ＭＰａ1/2）、さらに好ましくは１５〜２５（ＭＰａ1/2）
、特に好ましくは１５〜２０（ＭＰａ1/2）の範囲の溶媒を使用すれば、表面均一性と光
学特性の良好な環状オレフィン系樹脂フィルムを得ることができる。
【００８０】
上記溶媒は、単独でもしくは複数を混合して使用することができる。その場合には、混合系としたときのＳＰ値の範囲を上記範囲内とすることが好ましい。このとき、混合系でのＳＰ値の値は、重量比で予測することができ、例えば二種の混合ではそれぞれの重量分率をＷ１，Ｗ２、ＳＰ値をＳＰ１，ＳＰ２とすると混合系のＳＰ値は下記式：
ＳＰ値＝Ｗ１・ＳＰ１＋Ｗ２・ＳＰ２
により計算した値として求めることができる。
【００８１】
環状オレフィン系樹脂フィルムを溶剤キャスト法により製造する方法としては、上記溶液をダイスやコーターを使用して金属ドラム、スチールベルト、ポリエチレンテレフタレート（ＰＥＴ）やポリエチレンナフタレート（ＰＥＮ）などのポリエステルフィルム、ポリテトラフルオロエチレン（商品名；テフロン（登録商標））ベルトなどの基材の上に塗
布し、その後、溶剤を乾燥して基材よりフィルムを剥離する方法が一般に挙げられる。また、スプレー、ハケ、ロールスピンコート、デッピングなどで溶液を基材に塗布し、得られた塗膜を乾燥した後、基材よりフィルムを剥離することにより製造することもできる。なお、繰り返し塗布することで厚みや表面平滑性などを制御してもよい。
【００８２】
上記溶剤キャスト法の乾燥工程については、特に制限はなく一般的に用いられる方法、例えば多数のローラーを介して乾燥炉中を通過させる方法などで実施できるが、乾燥工程において溶媒の蒸発に伴い気泡が発生すると、フィルムの特性を著しく低下させるので、これを避けるために、乾燥工程を２段以上の複数工程とし、各工程での温度あるいは風量を制御することが好ましい。
【００８３】
また、環状オレフィン系樹脂フィルム中の残留溶媒量は、通常は１０重量％以下、好ましくは５重量％以下、さらに好ましくは１重量％以下、特に好ましくは０．５重量％以下である。ここで、残留溶媒量が１０重量％を超えると、実際に使用したときに経時による寸法変化が大きくなり好ましくない。また、残留溶媒によりＴｇが低くなり、耐熱性も低下することから好ましくない。
【００８４】
なお、後述する延伸工程を好適に行うためには、上記残留溶媒量を上記範囲内で適宜調節する必要がある場合がある。具体的には、延伸配向時の位相差を安定して均一に発現させるために、残留溶媒量を通常は１０〜０．１重量％、好ましくは５〜０．１重量％、さらに好ましくは１〜０．１重量％にすることがある。
【００８５】
溶媒を微量残留させることで、延伸加工が容易になる、あるいは位相差の制御が容易になる場合がある。
本発明において用いられる環状オレフィン系樹脂フィルムの厚さは、通常は０．１〜５００μｍ、好ましくは０．１〜３００μｍ、さらに好ましくは１〜２５０μｍである。０．１μｍ未満の厚みの場合実質的にハンドリングが困難となる。一方、５００μｍを超える場合、ロール状に巻き取ることが困難になるとともに、レーザー光などの光の高透過度を目的とする本発明の波長板としては、透過率が低下するので好ましくない。
【００８６】
本発明において用いられる環状オレフィン系樹脂フィルムの厚み分布は、通常は平均値に対して±２０％以内、好ましくは±１０％以内、さらに好ましくは±５％以内、特に好ましくは±３％以内である。また、１ｃｍあたりの厚みの変動は、通常は１０％以下、好ましくは５％以下、さらに好ましくは１％以下、特に好ましくは０．５％以下であることが望ましい。かかる厚み制御を実施することにより、延伸配向した際の位相差ムラを防ぐことができる。
【００８７】
本発明の波長板に使用される環状オレフィン系樹脂フィルムからなる位相差フィルムは、上記方法によって得た環状オレフィン系樹脂フィルムを延伸加工したものが好適に使用される。具体的には、公知の一軸延伸法あるいは二軸延伸法により製造することができる。すなわち、テンター法による横一軸延伸法、ロール間圧縮延伸法、周遠の異なるロールを利用する縦一軸延伸法などあるいは横一軸と縦一軸を組み合わせた二軸延伸法、インフレーション法による延伸法などを用いることができる。
【００８８】
一軸延伸法の場合、延伸速度は、通常は１〜５,０００％／分であり、好ましくは５０
〜１,０００％／分であり、さらに好ましくは１００〜１,０００％／分であり、特に好ましくは１００〜５００％／分である。
【００８９】
二軸延伸法の場合、同時２方向に延伸を行う場合や一軸延伸後に最初の延伸方向と異なる方向に延伸処理する場合がある。これらの場合、２つの延伸軸の交わり角度は、通常は
１２０〜６０度の範囲である。また、延伸速度は各延伸方向で同じであってもよく、異なっていてもよく、通常は１〜５,０００％／分であり、好ましくは５０〜１,０００％／分であり、さらに好ましくは１００〜１,０００％／分であり、特に好ましくは１００〜５
００％／分である。
【００９０】
延伸加工温度は、特に限定されるものではないが、本発明の環状オレフィン系樹脂のガラス転移温度（Ｔｇ）を基準として、通常はＴｇ±３０℃、好ましくはＴｇ±１０℃、さらに好ましくはＴｇ−５〜Ｔｇ＋１０℃の範囲である。上記範囲内とすることで、位相差ムラの発生を抑えることが可能となり、また屈折率楕円体の制御が容易になることから好ましい。
【００９１】
延伸倍率は、所望する特性により決定されるため特に限定はされないが、通常は１．０１〜１０倍、好ましくは１．１〜５倍、さらに好ましくは１．１〜３．５倍である。延伸倍率が１０倍を超える場合、位相差の制御が困難になる場合がある。
【００９２】
延伸したフィルムは、そのまま冷却してもよいが、Ｔｇ−２０℃〜Ｔｇの温度雰囲気下に少なくとも１０秒以上、好ましくは３０秒〜６０分、さらに好ましくは１分〜６０分静置されることが好ましい。これにより、位相差特性の経時変化が少なく安定した環状オレフィン系樹脂フィルムからなる位相差フィルムが得られる。
【００９３】
また、本発明において用いられる環状オレフィン系樹脂フィルムの線膨張係数は、温度２０℃から１００℃の範囲において、好ましくは１×１０-4（１／℃）以下であり、さらに好ましくは９×１０-5（１／℃）以下であり、特に好ましくは８×１０-5（１／℃）以下であり、最も好ましくは７×１０-5（１／℃）以下である。また、位相差フィルムの場合には、延伸方向とそれに垂直方向の線膨張係数差が好ましくは５×１０-5（１／℃）以下であり、さらに好ましくは３×１０-5（１／℃）以下であり、特に好ましくは１×１０-5（１／℃）以下である。線膨張係数を上記範囲内とすることで、上記環状オレフィン系樹脂フィルムからなる位相差フィルムを本発明の波長板としたときに、使用時の温度および湿度などの影響からなる応力変化が及ぼす位相差の変化が抑えられ、本発明の波長板として使用したときに長期の特性の安定が得ることができる。
【００９４】
上記のようにして延伸したフィルムは、延伸により分子が配向し透過光に位相差を与えるようになるが、この位相差は、延伸前のフィルムの位相差値と延伸倍率、延伸温度、延伸配向後のフィルムの厚さにより制御することができる。ここで、位相差は複屈折光の屈折率差（△ｎ）と厚さ（ｄ）の積（△ｎｄ）で定義される。
【００９５】
延伸前のフィルムが一定の厚さの場合、延伸倍率が大きいフィルムほど位相差の絶対値が大きくなる傾向があるので、延伸倍率を変更することによって所望の位相差値の位相差フィルムを得ることができる。
【００９６】
本発明では少なくとも２枚の位相差フィルムが使用されるが、波長板としての所望の光学特性を得るためには、各々の位相差フィルムの位相差値は同じであっても良く、異なっていても良い。１枚当たりの位相差値は、所望する波長板の光学特性にもよるが、一般的に２０００ｎｍ以下が好ましく、より好ましくは１５００ｎｍ以下、さらに好ましくは１０００ｎｍ以下である。一枚当たりの位相差値が２０００ｎｍよりも大きくなると、延伸倍率が大きすぎてフィルムの厚さむら、位相差値むらが大きくなるために好ましくない。位相差値が２０００ｎｍよりも大きい位相差フィルムを得るには、位相差フィルム同士の光軸を平行にして接着固定することで上記問題を解決可能である。
【００９７】
波長板の光学特性は所望により決定され、特に限定されるものではないが、例えば光の
波長が４００〜８００ｎｍの範囲で「１／４波長板」として機能するものや、「１／２波長板」として機能するものなどが知られている。このような広帯域において特定の機能を発現する波長板を得るためには、例えば、２枚の位相差フィルムの光軸を交差して貼り合わせれば良く、交差させる光軸の角度の精度は、理論値に対して±５°以内が好ましく、より好ましくは±３°以内、さらに好ましくは±１°以内である。上記光軸角度の理論値からのずれが５°よりも大きくなると所望の光学特性が得られないことがある。
【００９８】
２枚の位相差フィルムを用い、広帯域で「１／４波長板」として機能するものとしては、一方の位相差フィルムが下記式（１）により定義された波長λ（ｎｍ）の光に対してλ／２の位相差を与え、他方の位相差フィルムが下記式（１）により定義された波長λ（ｎｍ）の光に対してλ／４の位相差を与え、これら２枚の位相差フィルムの光軸が交差するように積層されたものが好適に用いられる。
［（λS＋λL）／２］−２００≦λ≦［（λS＋λL）／２］＋２００  …式（１）
λS：最も短波長側の単色光の波長（ｎｍ）
λL：最も長波長側の単色光の波長（ｎｍ）
このときの２枚の位相差フィルムのそれぞれの光軸が成す角度は、例えば、レーザー光などの光の入射する方向から１枚目のフィルムを「Ｒ１」、２枚目のフィルムを「Ｒ２」としたときに、Ｒ１の位相差を３１５〜３４５ｎｍ、好ましくは３２０〜３４０ｎｍ、さらに好ましくは３２５〜３３５ｎｍとし、Ｒ２の位相差を１５０〜１８０ｎｍ、好ましくは１５５〜１７５ｎｍ、さらに好ましくは１６０〜１７０ｎｍとした組み合わせにおいて、通常４６〜７０度、好ましくは５２〜６４度、さらに好ましくは５６〜６０度である。また、このとき、レーザー光などの入射光が直線偏光である場合には、この入射光の直線偏光の偏波面（以下「入射直線偏光偏波面」ということもある。）と、Ｒ１の光軸との成す角は、通常＋７０〜＋８２度、好ましくは＋７２〜＋８０度、さらに好ましくは＋７４〜＋７８度であり、Ｒ２の光軸との成す角は、通常＋１２〜＋２４度、好ましくは＋１４〜＋２２度、さらに好ましくは＋１６〜＋２０度である。上述した範囲とすることで、偏光変換機能が良好な広帯域「１／４波長板」とすることができる。なお、角度の符号は、光の入射する側からフィルムを見たときに、反時計回りの角度を正として、時計回りの角度を負として定義した（以下、同じ。）。
【００９９】
また、Ｒ１の位相差を２３０〜２６０ｎｍ、好ましくは２３５〜２５５ｎｍ、さらに好ましくは２４０〜２５０ｎｍとし、Ｒ２の位相差を１１０〜１４０ｎｍ、好ましくは１１５〜１３５ｎｍ、さらに好ましくは１２０〜１３０ｎｍとした組み合わせにおいて、通常４５〜６９度、好ましくは５１〜６３度、さらに好ましくは５５〜５９度としてもよい。また、このとき、レーザー光などの入射光が直線偏光である場合には、入射直線偏光偏波面と、Ｒ１の光軸との成す角は、通常＋６８〜＋８０度、好ましくは＋７０〜＋７８度、さらに好ましくは＋７２〜＋７６度であり、Ｒ２の光軸との成す角は、通常＋１１〜＋２３度、好ましくは＋１３〜＋２１度、さらに好ましくは＋１５〜＋１９度である。上述した範囲とすることで、偏光変換機能が良好な広帯域「１／４波長板」とすることができる。
【０１００】
また、２枚の位相差フィルムを用い、広帯域で「１／４波長板」として機能するものとしては、一方の位相差フィルムが上記式（１）により定義された波長λ（ｎｍ）の光に対してλの位相差を与え、他方の位相差フィルムが上記式（１）により定義された波長λ（ｎｍ）の光に対してλ／４もしくは（３λ）／４の位相差を与え、これら２枚の位相差フィルムの光軸が交差するように積層されたものも好適に用いられる。
【０１０１】
このときの２枚の位相差フィルムのそれぞれの光軸が成す角度は、Ｒ１の位相差を６９０〜７５０ｎｍ、好ましくは７００〜７４０ｎｍ、さらに好ましくは７１０〜７３０ｎｍとし、Ｒ２の位相差が１６５〜１９５ｎｍ、好ましくは１７０〜１９０ｎｍ、さらに好ま
しくは１７５〜１８５ｎｍとした組み合わせにおいて、通常３９〜６３度、好ましくは４５〜５７度、さらに好ましくは４９〜５３度である。また、このとき、レーザー光などの入射光が直線偏光である場合には、入射直線偏光角度と、Ｒ１の光軸との成す角は、通常−１〜−１３度、好ましくは−３〜−１１度、さらに好ましくは−５〜−９度であり、Ｒ２の光軸との成す角は、通常＋３８〜＋５０度、好ましくは＋４０〜＋４８度、さらに好ましくは＋４２〜＋４６度である。上述した範囲とすることで、偏光変換機能が良好な広帯域「１／４波長板」とすることができる。
【０１０２】
２枚の位相差フィルムを用い、広帯域で「１／２波長板」として機能するものとしては、両方の位相差フィルムが上記式（１）により定義された波長λ（ｎｍ）の光に対してλ／２の位相差を与え、これら２枚の位相差フィルムの光軸が交差するように積層されたものが好適に用いられる。
【０１０３】
このときの２枚の位相差フィルムのそれぞれの光軸が成す角度は、Ｒ１およびＲ２の位相差を２６０〜２９０ｎｍ、好ましくは２６５〜２８５ｎｍ、さらに好ましくは２７０〜２８０ｎｍとした組み合わせにおいて、通常３３〜５７度、好ましくは３９〜５１度、さらに好ましくは４３〜４７度である。また、このとき、レーザー光などの入射光が直線偏光である場合には、入射直線偏光偏波面とＲ１の光軸との成す角は、通常＋１５〜＋２７度、好ましくは＋１７〜＋２５度、さらに好ましくは＋１９〜＋２３度であり、Ｒ２の光軸との成す角は、通常＋５９〜＋７１度、好ましくは＋６１〜＋６９度、さらに好ましくは＋６３〜＋６７度である。上述した範囲とすることで、偏光変換機能が良好な広帯域「１／２波長板」とすることができる。
【０１０４】
また、Ｒ１およびＲ２の位相差を２３５〜２６５ｎｍ、好ましくは２４０〜２６０ｎｍ、さらに好ましくは２４５〜２５５ｎｍとした組み合わせにおいて、通常３３〜５７度、好ましくは３９〜５１度、さらに好ましくは４３〜４７度としてもよい。また、このとき、レーザー光などの入射光が直線偏光である場合には、入射直線偏光偏波面と、Ｒ１の光軸との成す角は、通常＋１９〜＋３１度、好ましくは＋２１〜＋２９度、さらに好ましくは＋２３〜＋２７度であり、Ｒ２の光軸との成す角は、通常＋６３〜＋７５度、好ましくは＋６５〜＋７３度、さらに好ましくは＋６７〜＋７１度である。上述した範囲とすることで、偏光変換機能が良好な広帯域「１／２波長板」とすることができる。
【０１０５】
さらに、２枚の位相差フィルムを用い、広帯域で「１／２波長板」として機能するものとしては、一方の位相差フィルムが上記式（１）により定義された波長λ（ｎｍ）の光に対してλの位相差を与え、他方の位相差フィルムが上記式（１）により定義された波長λ（ｎｍ）の光に対してλ／２の位相差を与え、これら２枚の位相差フィルムの光軸が交差するように積層されたものも好適に用いられる。
【０１０６】
このときの２枚の位相差フィルムのそれぞれの光軸が成す角度は、Ｒ１の位相差を６９０〜７５０ｎｍ、好ましくは７００〜７４０ｎｍ、さらに好ましくは７１０〜７３０ｎｍとし、Ｒ２の位相差を３４５〜３７５ｎｍ、好ましくは３５０〜３７０ｎｍ、さらに好ましくは３５５〜３６５ｎｍとした組み合わせにおいて、通常５０〜７３度、好ましくは５４〜６７度、さらに好ましくは５９〜６３度である。また、このとき、レーザー光などの入射光が直線偏光である場合には、入射直線偏光偏波面とＲ１の光軸との成す角は、通常＋６７〜＋７９度、好ましくは＋６９〜＋７７度、さらに好ましくは＋７１〜＋７５度であり、Ｒ２の光軸との成す角は、通常−４０〜−５２度、好ましくは−４２〜−５０度、さらに好ましくは−４４〜−４８度である。上述した範囲とすることで、偏光変換機能が良好な広帯域「１／２波長板」とすることができる。
【０１０７】
本発明において使用されるガラス基板としては、実質的に複屈折を持たないものである
ことが好ましい。透明支持体が複屈折を持つと、波長板としての特性に影響を与えることから好ましくない。また、ガラス基板の形状は特に限定されるものではなく、平板状であっても格子形状やプリズム形状など光学的な機能を有する形状であってもよい。また、厚さは、通常、０．０１〜５ｍｍ、好ましくは０．０５〜３ｍｍ、さらに好ましくは０．０５〜１ｍｍである。０．０１ｍｍ未満であると、剛性が不足するとともにハンドリング性に劣り、一方、５ｍｍを超えると波長板としての大きさが大きくなり、光学系装置の小型化が難しくなる。
【０１０８】
本発明においては、ガラス基板の片面または両面に、反射防止膜を積層することができる。
反射防止膜の形成方法としては、例えば、フッ素系共重合体を有機溶媒に溶解し、その溶液をバーコーターなどを用いて、キャスト法などにより上記フィルムやシート材や位相差板などの上に塗布形成し、プレスを用いて加熱し、硬化させる方法が挙げられる。加熱温度としては、通常は８０〜１６５℃、好ましくは１００〜１５０℃の温度で、加熱時間としては、通常は１０分〜３時間、好ましくは３０分〜２時間であるとされている。
【０１０９】
反射防止膜の厚みは、通常は５〜２,０００ｎｍ、好ましくは１０〜１,０００ｎｍ、さらに好ましくは５０〜２００ｎｍとされている。５ｎｍ未満であると、反射防止効果が発揮できず、一方、２,０００ｎｍを超えると、塗膜の厚みにムラが生じやすくなり、外観
などが悪化し好ましくないとされている。
【０１１０】
また、蒸着法やスパッタ法を用いて、アルミニウム、マグネシウムあるいはケイ素などの透明無機酸化物の被覆層を設けて反射防止膜を形成することもできる。
係る無機系反射防止膜の場合、透明無機酸化物被覆層の厚みは、特定の光波長の１／４とされている。さらに、係る透明無機酸化物被覆層を多層積層することで、より反射防止性能を向上できるとされている。
【０１１１】
本発明で用いられる接着剤（Ａ）としては、天然ゴム系、合成ゴム系、酢酸ビニル／塩化ビニルコポリマー系、シリコン系、ポリビニルエーテル系、アクリル系、変性ポリオレフィン系、エポキシ系あるいはウレタン系など公知の接着剤であって後述する特性を有するものから選択される。なかでもアクリル系の接着剤が被接着物との密着性に優れており好ましく用いられる。
【０１１２】
初期特性に優れ、使用環境や製造環境の影響を受けにくく長期信頼性に優れた波長板を得るためには、接着剤（Ａ）のガラス転移温度、すなわち、乾燥もしくは硬化した状態での接着剤（Ａ）の動的粘弾性測定（測定周波数１Ｈｚ）におけるｔａｎδ（損失正接）のピーク温度は０℃以下であることが必要であり、好ましくは−２０℃以下、さらに好ましくは−４０℃以下であることが望ましい。
【０１１３】
接着剤のガラス転移温度については、例えば、アクリル系接着剤の場合には、含有するアクリル系重合体もしくはアクリル系単量体を適宜選択することにより制御する。すなわち、アクリル系単量体は、その分子中の二重結合の個数に応じて単官能、二官能、多官能と分類されるが、一般に、単官能のアクリル系単量体を多く用いたものはガラス転移温度が低くなり、多官能のアクリル系単量体を多く用いたものはガラス転移温度が高くなる傾向があるため、接着剤に配合するアクリル系重合体を重合する際に用いるアクリル系単量体の種類や量を調節する、あるいは接着剤に配合するアクリル系単量体の種類や量を調節することにより、目的とするガラス転移温度の接着剤を得ることができる。
【０１１４】
また接着剤（Ａ）は、乾燥もしくは硬化した状態での室温（２３℃）におけるヤング率（ＪＩＳ  Ｚ１７０２、３号ダンベル、引っ張り速度１０ｍｍ／分のときの値）が１０Ｍ
Ｐａ以下であることが必要であり、好ましくは５ＭＰａ以下、さらに好ましくは２ＭＰａ以下であることが望ましい。
【０１１５】
なお、積層固定にあたっては、各位相差フィルムの表面にコロナ処理、プラズマ処理、カップリング剤処理あるいはアンカーコート処理などの下地処理を施すことがあってもよい。
【０１１６】
本発明において用いられる接着剤（Ｂ）としては、天然ゴム系、合成ゴム系、酢酸ビニル／塩化ビニルコポリマー系、シリコン系、ポリビニルエーテル系、アクリル系、変性ポリオレフィン系、エポキシ系あるいはウレタン系など公知の接着剤であって後述する特性を有するものから選択される。なかでもアクリル系の接着剤が被接着物との密着性に優れており好ましく用いられる。
【０１１７】
初期特性に優れ、使用環境や製造環境の影響を受けにくく長期信頼性に優れた波長板を得るためには、接着剤（Ｂ）のガラス転移温度、すなわち、乾燥もしくは硬化した状態での接着剤（Ｂ）の動的粘弾性測定（測定周波数１Ｈｚ）におけるｔａｎδ（損失正接）のピーク温度（ガラス転移温度）が４０℃以上であることが必要であり、好ましくは６０℃以上、さらに好ましくは８０℃以上であることが望ましい。ここで、接着剤（Ｂ）のピーク温度が２つ以上ある場合には高温側のピーク温度を採用する。また、このときの高温側のｔａｎδのピーク面積は全てのｔａｎδのピーク面積に対して、好ましくは１０％以上、さらに好ましくは３０％以上、特に好ましくは５０％以上であることが望ましい。
【０１１８】
また接着剤（Ｂ）は、乾燥もしくは硬化した状態での接着剤（Ｂ）の室温（２３℃）でのヤング率（ＪＩＳ  Ｚ１７０２、３号ダンベル、引っ張り速度１０ｍｍ／分のときの値）が３０ＭＰａより大きいことが必要であり、好ましくは５０ＭＰａ以上、さらに好ましくは７０ＭＰａ以上であることが望ましい。
【０１１９】
また接着剤（Ｂ）と接着剤（Ａ）とのガラス転移温度差が６０℃以上、好ましくは８０℃以上、さらに好ましくは１００℃以上であることが望ましい。
さらに２３℃における接着剤（Ｂ）と接着剤（Ａ）とのヤング率の差が４０ＭＰａ以上、好ましくは５０ＭＰａ以上、さらに好ましくは６０ＭＰａ以上であることが望ましい。
【０１２０】
なお、接着固定にあたっては、位相差フィルムやガラス基板の表面にコロナ処理、プラズマ処理、カップリング剤処理あるいはアンカーコート処理などの下地処理を施すことがあってもよい。
【０１２１】
本発明に係る波長板は、少なくとも２枚の位相差フィルムが積層され、当該積層された位相差フィルムの少なくとも片面にガラス基板が積層されている波長板であって、位相差フィルム同士、および位相差フィルムとガラス基板とが、接着剤（Ａ）、（Ｂ）から選択され、かつそれぞれ異なる接着剤で積層固定されている。本発明では積層された位相差フィルムの両面にガラス基板が積層され（積層された位相差フィルムが２枚のガラス基板に挟まれている構造）、位相差フィルム同士が接着剤（Ａ）で積層固定され、位相差フィルムとガラス基板とが接着剤（Ｂ）で固定されていることが好ましい。
【０１２２】
位相差フィルム同士の積層と、位相差フィルムとガラスとの積層に、上述の接着剤（Ａ）と接着剤（Ｂ）をそれぞれ組み合わせて用いることにより、波長板の面内収差の変化量を小さくすることができ、使用環境や製造環境の影響を受けにくく長期信頼性に優れた波長板となる。
【０１２３】
この理由としては、明確には判明していないが、波長板への外部からの応力による変形
は、硬い接着剤（Ｂ）を使用することにより防止でき、また温度の変化に際して発生する歪みは軟い接着剤（Ａ）を使用することによって、両者がバランスよく緩和されるためであろうと推測される。
【０１２４】
アクリル系の接着剤としては、例えば、アクリル系単量体（アクリレート化合物）を少なくとも１種含有する単量体組成物の重合体と溶媒を含有する組成物、少なくとも１種のアクリレート化合物と硬化剤を含有する組成物、上記重合体と少なくとも１種のアクリレート化合物および硬化剤を含有する組成物など挙げられるが、本発明はこれらに限定されるものではない。ここで、アクリレート化合物は分子内に少なくとも一つの（メタ）アクリロイル基を有しているものであり、例えば、単官能（メタ）アクリレート化合物、多官能（メタ）アクリレート化合物が挙げられる。
【０１２５】
単官能（メタ）アクリレート化合物の具体例としては、メチル（メタ）アクリレート、エチル（メタ）アクリレート、プロピル（メタ）アクリレート、イソプロピル（メタ）アクリレート、ブチル（メタ）アクリレート、イソブチル（メタ）アクリレート、ｔｅｒｔ−ブチル（メタ）アクリレート、ペンチル（メタ）アクリレート、アミル（メタ）アクリレート、イソアミル（メタ）アクリレート、ヘキシル（メタ）アクリレート、ヘプチル（メタ）アクリレート、オクチル（メタ）アクリレート、イソオクチル（メタ）アクリレート、２−エチルヘキシル（メタ）アクリレート、ノニル（メタ）アクリレート、デシル（メタ）アクリレート、イソデシル（メタ）アクリレート、ウンデシル（メタ）アクリレート、ドデシル（メタ）アクリレート、ラウリル（メタ）アクリレート、ステアリル（メタ）アクリレート、イソステアリル（メタ）アクリレート等のアルキル（メタ）アクリレート類；
ヒドロキシエチル（メタ）アクリレート、ヒドロキシプロピル（メタ）アクリレート、ヒドロキシブチル（メタ）アクリレート等のヒドロキシアルキル（メタ）アクリレート類；フェノキシエチル（メタ）アクリレート、２−ヒドロキシ−３−フェノキシプロピル（メタ）アクリレート等のフェノキシアルキル（メタ）アクリレート類；
メトキシエチル（メタ）アクリレート、エトキシエチル（メタ）アクリレート、プロポキシエチル（メタ）アクリレート、ブトキシエチル（メタ）アクリレート、メトキシブチル（メタ）アクリレート等のアルコキシアルキル（メタ）アクリレート類；
ポリエチレングリコールモノ（メタ）アクリレート、エトキシジエチレングリコール（メタ）アクリレート、メトキシポリエチレングリコール（メタ）アクリレート、フェノキシポリエチレングリコール（メタ）アクリレート、ノニルフェノキシポリエチレングリコール（メタ）アクリレート等のポリエチレングリコール（メタ）アクリレート類；
ポリプロピレングリコールモノ（メタ）アクリレート、メトキシポリプロピレングリコール（メタ）アクリレート、エトキシポリプロピレングリコール（メタ）アクリレート、ノニルフェノキシポリプロピレングリコール（メタ）アクリレート等のポリプロピレングリコール（メタ）アクリレート類；
シクロヘキシル（メタ）アクリレート、４−ブチルシクロヘキシル（メタ）アクリレート、ジシクロペンタニル（メタ）アクリレート、ジシクロペンテニル（メタ）アクリレート、ジシクロペンタジエニル（メタ）アクリレート、ボルニル（メタ）アクリレート、イソボルニル（メタ）アクリレート、トリシクロデカニル（メタ）アクリレート等のシクロアルキル（メタ）アクリレート類；
ベンジル（メタ）アクリレート；テトラヒドロフルフリル（メタ）アクリレートなどが挙げられる。
【０１２６】
これらの単官能（メタ）アクリレート化合物は、１種単独で、または２種以上を混合して用いることができる。
また、多官能（メタ）アクリレート化合物の具体例としては、エチレングリコールジ（メタ）アクリレート、ジエチレングリコールジ（メタ）アクリレート、テトラエチレング
リコールジ（メタ）アクリレート、ポリエチレングリコールジ（メタ）アクリレート、１,４−ブタンジオールジ（メタ）アクリレート、１,６−ヘキサンジオールジ（メタ）アクリレート、ネオペンチルグリコールジ（メタ）アクリレート等のアルキレングリコールジ（メタ）アクリレート類；
トリメチロールプロパントリ（メタ）アクリレート、トリメチロールプロパントリヒドロキシエチルトリ（メタ）アクリレート、ジトリメチロールプロパンテトラ（メタ）アクリレート、ペンタエリスリトールトリ（メタ）アクリレート、ペンタエリスリトールテトラ（メタ）アクリレート、ジペンタエリスリトールヘキサ（メタ）アクリレート、ヒドロキシピバリン酸ネオペンチルグリコールジ（メタ）アクリレート等の多価アルコールのポリ（メタ）アクリレート類；
イソシアヌレートトリ（メタ）アクリレート、トリス（２−ヒドロキシエチル）イソシアヌレートジ（メタ）アクリレート、トリス（２−ヒドロキシエチル）イソシアヌレートトリ（メタ）アクリレート等のイソシアヌレートのポリ（メタ）アクリレート類；
トリシクロデカンジイルジメチルジ（メタ）アクリレート等のシクロアルカンのポリ（メタ）アクリレート類；
ビスフェノールＡのエチレンオキサイド付加体のジ（メタ）アクリレート、ビスフェノールＡのプロピレンオキサイド付加体のジ（メタ）アクリレート、ビスフェノールＡのアルキレンオキサイド付加体のジ（メタ）アクリレート、水添ビスフェノールＡのエチレンオキサイド付加体のジ（メタ）アクリレート、水添ビスフェノールＡのプロピレンオキサイド付加体のジ（メタ）アクリレート、水添ビスフェノールＡのアルキレンオキサイド付加体のジ（メタ）アクリレート、ビスフェノールＡジグリシジルエーテルと（メタ）アクリル酸とから得られる（メタ）アクリレート等のビスフェノールＡの（メタ）アクリレート誘導体類；
３,３,４,４,５,５,６,６−オクタフルオロオクタンジ（メタ）アクリレート、３−（
２−パーフルオロヘキシル）エトキシ−１,２−ジ（メタ）アクリロイルプロパン、Ｎ−
ｎ−プロピル−Ｎ−２,３−ジ（メタ）アクリロイルプロピルパーフルオロオクチルスル
ホンアミド等の含フッ素（メタ）アクリレート類が挙げられる。
【０１２７】
これらの多官能（メタ）アクリレート化合物は、１種単独で、または２種以上を混合して用いることができる。
接着剤（Ａ）や接着剤（Ｂ）の接着強度は、取扱い中に容易に剥がれないものであることが必要である。接着強度の具体値としては、接着剤（Ａ）においては２枚の位相差フィルムを互いに接着したときの９０度剥離力が、好ましくは０．５Ｎ／ｃｍ2以上、さらに
好ましくは１Ｎ／ｃｍ2以上、最も好ましくは３Ｎ／ｃｍ2以上であり、接着剤（Ｂ）においては位相差フィルムとガラス基材とを接着したときの９０度剥離力が、好ましくは０．５Ｎ／ｃｍ2以上、さらに好ましくは１Ｎ／ｃｍ2以上、最も好ましくは３Ｎ／ｃｍ2以上
である。接着強度が０．５Ｎ／ｃｍ2よりも小さくなると、取扱い時の衝撃により剥がれ
てしまったり、接着された層同士がずれてしまったりするために好ましくない。
【０１２８】
接着剤（Ａ）や接着剤（Ｂ）の厚さは、上記接着強度が確保できる厚さであれば特に限定されないが、通常１μｍ〜１００μｍ、好ましくは２μｍ〜７０μｍ、さらに好ましくは３μｍ〜５０μｍ、最も好ましくは４μｍ〜３０μｍである。接着剤（Ａ）や接着剤（Ｂ）の厚さが１００μｍよりも厚くなると、波長板の厚さが厚くなり光透過率等の光学特性に問題が生じたり取扱いが不便になったりすることがある。また、厚さが１μｍ未満の場合、接着強度が確保できないことがある。
【０１２９】
位相差フィルムの屈折率と位相差フィルム同士を接着する接着剤の屈折率の差は、好ましくは０．２０以内、さらに好ましくは０．１５以内、特に好ましくは０．１０以内、最も好ましくは０．０５以内であり、また、位相差フィルムの屈折率とガラス基板を接着する接着剤の屈折率の差は、好ましくは０．２０以内、さらに好ましくは０．１５以内、特
に好ましくは０．１０以内、最も好ましくは０．０５以内である。さらに、位相差フィルムの屈折率とガラス基板との屈折率差は、好ましくは０．２０以内、さらに好ましくは０．１５以内、特に好ましくは０．１０以内、最も好ましくは０．０５以内であり、屈折率差を本範囲内とすることで、透過光の反射によるロスを最小限に抑えることができるために好ましい。
【０１３０】
また、本発明の波長板の面内収差は、当然のことながら小さければ小さいほど好ましく、通常５０（ｍλ）以内、好ましくは３０（ｍλ）以内、さらに好ましくは２０（ｍλ）以内である。波長板の面内収差を上記範囲内とすることで、良好なＳ／Ｎや許容されるジッター範囲となるために好ましい。ここで、λは、透過光の波長を表し、一般には使用されるレーザー光の波長が用いられる。
【０１３１】
本発明の波長板中の異物数としては、可能な限り少ない方がよく、粒径１０μｍ以上のものが、通常１０（個／ｍｍ2）以下、好ましくは５（個／ｍｍ2）以下、さらに好ましくは１（個／ｍｍ2）以下である。１０μｍ以上の異物が波長板中に１０（個／ｍｍ2）を超えた数だけ存在すると、ノイズ信号が多くなりＳ／Ｎ比が小さくなり好ましくない。ここで、波長板中の異物とは、レーザー光の透過を低下させるものやその異物の存在によりレーザー光の進行方向を大きく変えるものが含まれる。前者の例としては、塵や埃、樹脂の焼けや金属粉末、鉱物などの粉末などが挙げられ、後者の例としては、他樹脂のコンタミや屈折率が異なる透明物質などが挙げられる。
【０１３２】
なお、本発明の波長板は、ノイズの低減などの必要に応じて所望する波長以外の光の透過を遮断もしくは低下させるために、公知の着色剤などを用いた着色が施されたものであっても良い。
【０１３３】
本発明の波長板は、位相差フィルム同士、および位相差フィルムとガラス基板との積層固定に、接着剤（Ａ）、（Ｂ）から選択され、かつそれぞれ異なる接着剤を用いること以外は従来公知の方法を採用して製造することができる。
【０１３４】
本発明の波長板は、少なくとも２枚の位相差フィルムが接着剤で積層され、当該積層された位相差フィルムの少なくとも一方の面にガラス基板が積層された波長板であって、当該位相差フィルム同士、および位相差フィルムとガラスとが、接着剤（Ａ）と接着剤（Ｂ）とから選択され、かつそれぞれ異なる接着剤で積層固定されているため、長期にわたって初期特性を維持することができる。特に位相差フィルムとして、環状オレフィン系樹脂フィルムを延伸配向させたものが好ましい。このような本発明の波長板を使用すると、長期にわたり性能を維持できる高耐久性の光学情報記録再生装置や液晶プロジェクター装置を製造することができる。
【０１３５】
なお、本発明の波長板を使用した光学情報記録再生装置は、再生専用記録媒体、追記型記録媒体、および書き換え可能型記録媒体のいずれにも適用でき、ＣＤ−ＲＯＭ、ＣＤ−Ｒ、書き換え可能ＤＶＤなどの記録装置およびそれらを用いたＯＡ機器、ＣＤなどの音響再生装置、ＤＶＤなどの画像再生装置およびそれらを用いたＡＶ機器、上記のＣＤ、ＤＶＤなどを用いたゲーム機などに用いることができる。また、本発明の波長板は、液晶プロジェクター装置にも用いることができる。
【０１３６】
［実施例］
以下、実施例を挙げ、本発明をさらに具体的に説明するが、本発明は、これらの実施例により何ら限定されるものではない。なお、実施例中の部および％は、特に断らない限り重量部および重量％である。また、実施例中の各種の試験・測定方法は、次のとおりである。
【０１３７】
［固有粘度（〔η〕inh）］
溶媒にクロロホルムまたはシクロヘキサンを使用し、０．５ｇ／ｄｌの重合体濃度で３０℃の条件下、ウベローデ粘度計にて測定した。
【０１３８】
［ゲル含有量］
２５℃の温度で、水素添加（共）重合体５０ｇを１％濃度になるようにクロロホルムに溶解し、この溶液をあらかじめ重量を測定してある孔径０．５μｍのメンブランフィルター〔アドバンテック東洋（株）〕を用いてろ過し、ろ過後のフィルターを乾燥後、その重量の増加量からゲル含有量を算出した。
【０１３９】
［水素化率］
水素添加単独重合体の場合には、５００ＭＨｚ、1Ｈ−ＮＭＲを測定し、エステル基の
メチル水素とオレフィン系水素のそれぞれの吸収強度の比、またはパラフィン系水素とオレフィン系水素のそれぞれの吸収強度の比から水素化率を測定した。また、水素添加共重合体の場合には、重合後の共重合体の1Ｈ−ＮＭＲ吸収と水素化後の水素添加共重合体の
それを比較して算出した。
【０１４０】
［樹脂のガラス転移温度］
走査熱量計（ＤＳＣ）により、チッ素雰囲気下において、１０℃／分の昇温速度で測定した。
【０１４１】
［膜の厚み］
キーエンス（株）製、レーザーフォーカス変位計、ＬＴ−８０１０を用い、測定した。
［接着剤のガラス転移温度（ｔａｎδピーク温度）］
オリエンテック社製レオバイブロン（モデルＤＤＶ−０１ＦＰ）を用い、接着剤の短冊状試験片（５ｍｍ×７ｃｍ）を準備して、温度範囲−１００〜１５０℃、周波数１Ｈｚにて測定した。ピークが２種類以上存在する場合は高温側の値をピーク温度（ガラス転移温度）とした。
【０１４２】
なお、ガラス転移温度が室温以下のものについては、予め単体でｔａｎδピーク温度を確認済みの基材（ＪＳＲ（株）製ＡＲＴＯＮ、厚さ１０μｍ）上に厚さ１ｍｍに塗布して測定し、接着剤由来のｔａｎδピーク温度を確認した。
【０１４３】
［接着剤のヤング率］
インストロン（株）製引っ張り試験機を用い、接着剤の３号ダンベルを準備して、ＪＩＳ−Ｚ１７０２に準拠して２３℃にて測定した。引っ張り速度は１０ｍｍ／分とした。
【０１４４】
なお、ガラス転移温度が室温以下のものについては、ＰＥＴ基材に予め接着剤を塗布しておいたものを３号ダンベル形状とし、測定直前にＰＥＴ基材を除去して被検部を露出させて引っ張り試験を行った。
【０１４５】
［面内収差］
富士写真光機（株）製、小口径レーザー干渉計Ｒ１０を用い、５ｍｍφの範囲について波長６５０ｎｍのレーザー光を使用して透過波面収差を測定した。
【０１４６】
［位相差値］
王子計測機器（株）製、ＫＯＢＲＡ−２１ＡＤＨを用い、波長４８０、５５０、５９０、６３０、７５０ｎｍで測定し、当該波長以外の部分については上記波長での位相差値を用いてコーシー（Cauchy）の分散式を用いて算出した。
【０１４７】
［高温高湿試験］
エスペック（株）製、環境試験機を９５℃、９５％ＲＨに設定した。１０００時間槽内に入れた後に取り出し、目視観察、位相差値の測定、面内収差の測定を行なった。
【０１４８】
＜合成例1＞
８−メチル−８−メトキシカルボニルテトラシクロ［４.４.０.１2,5.１7,10］−３−
ドデセン（特定単量体）２５０部と、１−ヘキセン（分子量調節剤）１８部と、トルエン（開環重合反応用溶媒）７５０部とを窒素置換した反応容器に仕込み、この溶液を６０℃に加熱した。次いで、反応容器内の溶液に、重合触媒としてトリエチルアルミニウム（１．５モル／ｌ）のトルエン溶液０．６２部と、t−ブタノールおよびメタノールで変性し
た六塩化タングステン（t−ブタノール：メタノール：タングステン＝０．３５モル：０
．３モル：１モル）のトルエン溶液（濃度０．０５モル／ｌ）３．７部とを添加し、この系を８０℃で３時間加熱攪拌することにより開環重合反応させて開環重合体溶液を得た。この重合反応における重合転化率は９７％であり、得られた開環重合体について、３０℃のクロロホルム中で測定した固有粘度（ηinh）は０．７５ｄｌ／gであった。
【０１４９】
このようにして得られた開環重合体溶液４,０００部をオートクレーブに仕込み、この
開環重合体溶液に、ＲｕＨＣｌ(ＣＯ)［Ｐ(Ｃ6Ｈ5)3］3  ０．４８部を添加し、水素ガス圧１００ｋｇ／ｃｍ2、反応温度１６５℃の条件下で、３時間加熱攪拌して水素添加反応
を行った。
【０１５０】
得られた反応溶液（水素添加重合体溶液）を冷却した後、水素ガスを放圧した。この反応溶液を大量のメタノール中に注いで凝固物を分離回収し、これを乾燥して、水素添加重合体（以下、「樹脂Ａ」という。）を得た。
【０１５１】
このようにして得られた樹脂Ａについて1Ｈ−ＮＭＲを用いて水素添加率を測定したと
ころ９９．９％であった。また、当該樹脂についてＤＳＣ法によりガラス転移温度（Ｔｇ）を測定したところ1６５℃であった。また、当該樹脂について、ＧＰＣ法（溶媒：テト
ラヒドロフラン）により、ポリスチレン換算の数平均分子量（Ｍｎ）および重量平均分子量（Ｍｗ）を測定したところ、Ｍｎは３２,０００、Ｍｗは１３７,０００、分子量分布（Ｍｗ／Ｍｎ）は４．２９であった。また、当該樹脂について、２３℃における飽和吸水率を測定したところ、０．３％であった。また、ＳＰ値を測定したところ、１９（ＭＰａl/2）であった。また、当該樹脂について、３０℃のクロロホルム中で固有粘度（ηinh）を測定したところ、０．７８ｄｌ／gであった。また、ゲル含有量は０．４％であった。
【０１５２】
＜合成例２＞
特定単量体として８−メチル−８−メトキシカルボニルテトラシクロ［４.４.０.１2,5.１7,10］−３−ドデセン  ２１５部と、ビシクロ［２.２.１］ヘプト−２−エン  ３５
部とを使用し１−ヘキセン（分子量調節剤）の添加量を１８部としたこと以外は、合成例１と同様にして水素添加重合体を得た。得られた水素添加重合体（以下、「樹脂Ｂ」という。）の水素添加率は９９．９％であった。また、当該樹脂についてＤＳＣ法によりガラス転移温度（Ｔｇ）を測定したところ１２５℃であった。また、当該樹脂について、ＧＰＣ法（溶媒：テトラヒドロフラン）により、ポリスチレン換算の数平均分子量（Ｍｎ）および重量平均分子量（Ｍｗ）を測定したところ、Ｍｎは４６,０００、Ｍｗは１９０,０００、分子量分布（Ｍｗ／Ｍｎ）は４．１５であった。また、当該樹脂について、２３℃における飽和吸水率を測定したところ、０．１８％であった。また、ＳＰ値を測定したところ、１９（ＭＰａl/2）であった。また、当該樹脂について、３０℃のクロロホルム中で
固有粘度（ηinh）を測定したところ、０．６９ｄｌ／g であった。また、ゲル含有量は
０．２％であった。
【０１５３】
＜合成例３＞
特定単量体として８−エチリデンテトラシクロ［４.４.０.１2,5.１7,10］−３−ドデ
セン  ２２５部を使用し１−ヘキセン（分子量調節剤）の添加量を３０部、開環重合反応用溶媒としてトルエンの代わりにシクロヘキサンを使用したこと以外は、合成例１と同様にして水素添加重合体を得た。得られた水素添加重合体（以下、「樹脂Ｃ」という。）の水素添加率は９９．９％であった。また、当該樹脂についてＤＳＣ法によりガラス転移温度（Ｔｇ）を測定したところ１３８℃であった。また、当該樹脂について、ＧＰＣ法（溶媒：シクロヘキサン）により、ポリスチレン換算の数平均分子量（Ｍｎ）および重量平均分子量（Ｍｗ）を測定したところ、Ｍｎは５０,０００、Ｍｗは１９０,０００、分子量分布（Ｍｗ／Ｍｎ）は３．８０であった。また、当該樹脂について、２３℃における飽和吸水率を測定したところ、０．０１％であった。また、ＳＰ値を測定したところ、１７（ＭＰａl/2）であった。また、当該樹脂について、３０℃のシクロヘキサン中で固有粘度（
ηinh）を測定したところ、０．７２ｄｌ／gであった。また、ゲル含有量は０．４％であった。
【０１５４】
＜フィルム製造例１＞
樹脂Ａをトルエンに濃度３０％（室温での溶液粘度は３０,０００ｍＰａ・Ｓ）になる
ように溶解し、井上金属工業製、INVEXラボコーターを用い、アクリル酸系で親水化（易
接着）の表面処理した厚さ１００μｍのＰＥＴフィルム（東レ製、ルミラーＵ９４）に、乾燥後のフィルム厚みが１００μｍになるように塗布し、これを５０℃で一次乾燥の後、９０℃で二次乾燥を行った。ＰＥＴフィルムより剥がした樹脂フィルムＡを得た。得られたフィルムの残留溶媒量は０．５％であった。
【０１５５】
このフィルムを次の方法により光弾性係数（ＣP）および応力光学係数（ＣR）を求めた。具体的には、光弾性係数（ＣP）は短冊状のフィルムサンプルに室温（２５℃）で数種
類の一定荷重を加え、発生する位相差とそのときサンプルが受けた応力とから計算した。応力光学係数（ＣR）については、フィルム状サンプルを用いてＴｇ以上にて数種類の一
定荷重をかけて数パーセント伸びた状態でゆっくりと冷やして室温まで戻した後に発生した位相差を測定してかけた応力とから計算した。結果は、それぞれＣP＝４（×１０-12ｐａ-1）、ＣR＝１７５０（×１０-12ｐａ-1）であった。
【０１５６】
樹脂フィルムＡの特性値を表１に示した。
＜フィルム製造例２＞
樹脂Ｂを使用し、フィルム製造例１と同様にして樹脂フィルムＢを得た。得られた樹脂フィルムＢの残留溶媒量は０．５％であり、光弾性係数（ＣP）および応力光学係数（ＣR）はそれぞれＣP＝９（×１０-12ｐａ-1）、ＣR＝２,３５０（×１０-12ｐａ-1）であっ
た。
樹脂フィルムＢの特性値を表１に示した。
【０１５７】
＜フィルム製造例３＞
樹脂Ｃを使用し、溶媒をシクロヘキサンとした以外は、フィルム製造例１と同様にして、樹脂フィルムＣを得た。得られた樹脂フィルムＣの残留溶媒量は０．４％であり、光弾性係数（ＣP）および応力光学係数（ＣR）はそれぞれＣP＝４（×１０-12ｐａ-1），ＣR
＝１,９５０（×１０-12ｐａ-1）であった。
樹脂フィルムＣの特性値を表１に示した。
【０１５８】
＜実施例１＞
上記樹脂フィルムＡをテンター内で、Ｔｇ＋１０℃である１７５℃に加熱し、延伸速度４００％／分で１．４倍に一軸延伸した後１１０℃の雰囲気下で１分間この状態を保持し
、その後室温まで冷却して取り出したところ、厚みが８９μｍで、波長６５５ｎｍにおける位相差が１６０ｎｍである位相差フィルムＡ−１を得ることができた。また、上記樹脂フィルムＡをテンター内で、Ｔｇ＋１０℃である１７５℃に加熱し、延伸速度４００％／分で２．１倍に一軸延伸した後１１０℃の雰囲気下で１分間この状態を保持し、その後室温まで冷却して取り出したところ、厚みが８１μｍで、波長６５５ｎｍにおける位相差が３３０ｎｍである位相差フィルムＡ−２を得ることができた。
【０１５９】
これらの位相差フィルムＡ−１とＡ−２を、各々の光軸が６０°となるように厚さ１０μｍのアクリル系接着剤（住友スリーエム（株）製、８１４２）を用いて貼り合わせ、さらに貼り合わせたフィルムの両面に、厚さ１０μｍのアクリル系接着剤（協立化学産業（株）製、ＸＶＬ−９０）を用いて厚さ２５０μｍのガラス板を積層し、波長板Ａを得た。ここで、接着剤（Ａ）として用いた住友スリーエム（株）製８１４２のｔａｎδピーク温度は−６３℃、ヤング率は０．６Ｍｐａであり、接着剤（Ｂ）として用いた協立化学産業（株）製ＸＶＬ−９０のｔａｎδピーク温度は６１℃、ヤング率は７５Ｍｐａであった。
【０１６０】
波長板Ａの位相差を測定したところ、６５５ｎｍにおける位相差が１６１ｎｍで７８５ｎｍにおける位相差が１９５ｎｍであった。したがって、波長板Ａは広帯域で「１／４波長板」として機能することが確認された。
【０１６１】
波長板Ａ中の粒径１０μｍ以上の異物数は１０個／ｍｍ2以下であることを偏光顕微鏡
により確認した。
さらに、波長板Ａの面内収差を確認したところ、１８ｍλであった。
【０１６２】
この波長板Ａについて高温高湿試験を行なったところ、位相差値の変化量は３％以内であり、面内収差の変化量も５ｍλ以下、外観変化も見られず良好な特性が維持していることを確認した。
【０１６３】
＜実施例２＞
樹脂フィルムＢを用いて、延伸条件を延伸倍率１．３倍、加熱温度１３０℃とした以外は、実施例１と同様にして厚みが８９μｍで、波長６５５ｎｍにおける位相差が２７５ｎｍである位相差フィルムＢ−１を得た。
【０１６４】
この位相差フィルムＢ−１を２枚、各々の光軸が４５°となるように厚さ１０μｍのアクリル系接着剤（住友スリーエム（株）製、８１４２）を用いて貼り合わせ、さらに貼り合わせたフィルムの両面に、厚さ１０μｍのアクリル系接着剤（協立化学産業（株）製、ＸＶＬ−９０）を用いて厚さ２５０μｍのガラス板を積層し、波長板Ｂを得た。
【０１６５】
波長板Ｂの位相差を測定したところ、５００ｎｍにおける位相差が２４６ｎｍで７８５ｎｍにおける位相差が３９５ｎｍであった。したがって、波長板Ｂは広帯域で「１／２波長板」として機能することが確認された。
【０１６６】
波長板Ｂ中の粒径１０μｍ以上の異物数は１０個／ｍｍ2以下であることを偏光顕微鏡
により確認した。
さらに、波長板Ｂの面内収差を確認したところ、１５ｍλであった。
【０１６７】
この波長板Ｂについて高温高湿試験を行なったところ、位相差値の変化量は３％以内であり、面内収差の変化量も５ｍλ以下、外観変化も見られず良好な特性が維持していることを確認した。
【０１６８】
＜実施例３＞
樹脂フィルムＣを用いて、延伸条件を延伸倍率１．０８倍、加熱温度１４８℃とした以外は、実施例１と同様にして厚みが９６μｍで、波長６５５ｎｍにおける位相差が１２５ｎｍである位相差フィルムＣ−１を得た。また、樹脂フィルムＣを用いて、延伸条件を延伸倍率１．１８倍、加熱温度１４８℃とした以外は、実施例１と同様にして厚みが９１μｍで、波長６５５ｎｍにおける位相差が２５０ｎｍである位相差フィルムＣ−２を得た。
【０１６９】
これらの位相差フィルムＣ−１とＣ−２を、各々の光軸が５５°となるように厚さ１０μｍのアクリル系接着剤（住友スリーエム（株）製、８１４２）を用いて貼り合わせ、さらに貼り合わせたフィルムの両面に、厚さ１０μｍのアクリル系接着剤（協立化学産業（株）製、ＸＶＬ−９０）を用いて厚さ２５０μｍのガラス板を積層し、波長板Ｃを得た。
【０１７０】
波長板Ｃの位相差を測定したところ、４０５ｎｍにおける位相差が１０２ｎｍで６５５ｎｍにおける位相差が１６５ｎｍであった。したがって、波長板Ｃは広帯域で「１／４波長板」として機能することが確認された。
【０１７１】
波長板Ｃ中の粒径１０μｍ以上の異物数は１０個／ｍｍ2以下であることを偏光顕微鏡
により確認した。
さらに、波長板Ｃの面内収差を確認したところ、３５ｍλであった。
【０１７２】
この波長板Ｃについて高温高湿試験を行なったところ、位相差値の変化量は３％以内であり、面内収差の変化量も５ｍλ以下、外観変化も見られず良好な特性が維持していることを確認した。
【０１７３】
＜実施例４＞
位相差フィルムＣ−２を２枚、各々の光軸が４０°となるように厚さ１０μｍのアクリル系接着剤（協立化学産業（株）製、ＸＶＬ−９０）を用いて貼り合わせ、さらに貼り合わせたフィルムの片面に、厚さ２０μｍのアクリル系接着剤（住友スリーエム（株）製、８１４２）を用いて厚さ２５０μｍのガラス板を積層し、波長板Ｄを得た。
波長板Ｄの位相差を測定したところ、４０５ｎｍにおける位相差が１９９ｎｍで６５５ｎｍにおける位相差が３２５ｎｍであった。したがって、波長板Ｄは広帯域で「１／２波長板」として機能することが確認された。
【０１７４】
波長板Ｄ中の粒径１０μｍ以上の異物数は１０個／ｍｍ2以下であることを偏光顕微鏡
により確認した。
さらに、波長板Ｄの面内収差を確認したところ、１７ｍλであった。
【０１７５】
この波長板Ｄについて高温高湿試験を行なったところ、位相差値の変化量は３％以内であり、面内収差の変化量も５ｍλ以下、外観変化も見られず良好な特性が維持していることを確認した。
【０１７６】
＜実施例５＞
樹脂フィルムＢを用いて、延伸条件を延伸倍率１．９２倍、加熱温度１４８℃とした以外は、実施例１と同様にして厚みが７０μｍで、波長６５５ｎｍにおける位相差が７１０ｎｍである位相差フィルムＢ−２を得た。また、樹脂フィルムＡを用いて、延伸条件を延伸倍率１．４２倍とした以外は、実施例１と同様にして厚みが９０μｍで、波長６５５ｎｍにおける位相差が１７５ｎｍである位相差フィルムＡ−３を得た。これらの位相差フィルムＢ−２とＡ−３を、各々の光軸が５０°となるように厚さ１０μｍのアクリル系接着剤（協立化学産業（株）製、ＸＶＬ−９０）を用いて貼り合わせ、さらに貼り合わせたフィルムの片面に、厚さ２０μｍのアクリル系接着剤（住友スリーエム（株）製、８１４２）を用いて厚さ２５０μｍのガラス板を積層し、波長板Ｅを得た。
波長板Ｅの位相差を測定したところ、６５５ｎｍにおける位相差が１６４ｎｍで７８５ｎｍにおける位相差が１９６ｎｍであった。したがって、波長板Ｅは広帯域で「１／４波長板」として機能することが確認された。
【０１７７】
波長板Ｅ中の粒径１０μｍ以上の異物数は１０個／ｍｍ2以下であることを偏光顕微鏡
により確認した。
さらに、波長板Ｅの面内収差を確認したところ、３２ｍλであった。
【０１７８】
この波長板Ｅについて高温高湿試験を行なったところ、位相差値の変化量は３％以内であり、面内収差の変化量も５ｍλ以下、外観変化も見られず良好な特性が維持していることを確認した。
【０１７９】
＜実施例６＞
樹脂フィルムＢを用いて、延伸条件を延伸倍率１．５８倍、加熱温度１４８℃とした以外は、実施例１と同様にして厚みが８７μｍで、波長６５５ｎｍにおける位相差が３５５ｎｍである位相差フィルムＢ−３を得た。
【０１８０】
位相差フィルムＢ−２とＢ−３を、各々の光軸が６０°となるように厚さ１０μｍのアクリル系接着剤（協立化学産業（株）製、ＸＶＬ−９０）を用いて貼り合わせ、さらに貼り合わせたフィルムの片面に、厚さ２０μｍのアクリル系接着剤（住友スリーエム（株）製、８１４２）を用いて厚さ２５０μｍのガラス板を積層し、波長板Ｆを得た。
波長板Ｆの位相差を測定したところ、６５５ｎｍにおける位相差が３２０ｎｍで７８５ｎｍにおける位相差が３９５ｎｍであった。したがって、波長板Ｆは広帯域で「１／２波長板」として機能することが確認された。
【０１８１】
波長板Ｆ中の粒径１０μｍ以上の異物数は１０個／ｍｍ2以下であることを偏光顕微鏡
により確認した。
さらに、波長板Ｆの面内収差を確認したところ、３２ｍλであった。
【０１８２】
この波長板Ｆについて高温高湿試験を行なったところ、位相差値の変化量は３％以内であり、面内収差の変化量も５ｍλ以下、外観変化も見られず良好な特性が維持していることを確認した。
【０１８３】
＜実施例７＞
位相差フィルムＡ−１とＡ−２を、各々の光軸が６０°となるように厚さ１０μｍのアクリル系接着剤（協立化学産業（株）製、ＸＶＬ−９０）を用いて貼り合わせ、さらに貼り合わせたフィルムの両面に、厚さ２０μｍのアクリル系接着剤（住友スリーエム（株）製、８１４２）を用いて厚さ２５０μｍのガラス板を積層し、波長板Ｇを得た。
波長板Ｇの位相差を測定したところ、６５５ｎｍにおける位相差が１６２ｎｍで７８５ｎｍにおける位相差が１９５ｎｍであった。したがって、波長板Ｇは広帯域で「１／４波長板」として機能することが確認された。
【０１８４】
波長板Ｇ中の粒径１０μｍ以上の異物数は１０個／ｍｍ2以下であることを偏光顕微鏡
により確認した。
さらに、波長板Ｇの面内収差を確認したところ、３１ｍλであった。
【０１８５】
この波長板Ｇについて高温高湿試験を行なったところ、位相差値の変化量は３％以内であり、面内収差の変化量も５ｍλ以下、外観変化も見られず良好な特性が維持していることを確認した。
【０１８６】
＜実施例８＞
位相差フィルムＣ−２を２枚、各々の光軸が４０°となるように厚さ１０μｍのアクリル系接着剤（住友スリーエム（株）製、８１４２）を用いて貼り合わせ、さらに貼り合わせたフィルムの片面に、厚さ１０μｍのアクリル系接着剤（協立化学産業（株）製、ＸＶＬ−９０）を用いて厚さ２５０μｍのガラス板を積層し、波長板Ｈを得た。
波長板Ｈの位相差を測定したところ、４０５ｎｍにおける位相差が２０１ｎｍで６５５ｎｍにおける位相差が３２６ｎｍであった。したがって、波長板Ｈは広帯域で「１／２波長板」として機能することが確認された。
【０１８７】
波長板Ｈ中の粒径１０μｍ以上の異物数は１０個／ｍｍ2以下であることを偏光顕微鏡
により確認した。
さらに、波長板Ｈの面内収差を確認したところ、３１ｍλであった。
【０１８８】
この波長板Ｈについて高温高湿試験を行なったところ、位相差値の変化量は３％以内であり、面内収差の変化量も５ｍλ以下、外観変化も見られず良好な特性が維持していることを確認した。
【０１８９】
＜比較例１＞
位相差フィルムＡ−１とＡ−２を、各々の光軸が６０°となるように厚さ１０μｍのアクリル系接着剤（協立化学産業（株）製、ＸＶＬ−９０）を用いて貼り合わせ、さらに貼り合わせたフィルムの両面に、厚さ１０μｍのアクリル系接着剤（協立化学産業（株）製、ＸＶＬ−９０）を用いて厚さ２５０μｍのガラス板を積層し、波長板Ｉを得た。
波長板Ｉの位相差を測定したところ、６５５ｎｍにおける位相差が１６０ｎｍで７８５ｎｍにおける位相差が１９６ｎｍであった。したがって、波長板Ｉは広帯域で「１／４波長板」として機能することが確認された。
【０１９０】
波長板Ｉ中の粒径１０μｍ以上の異物数は１０個／ｍｍ2以下であることを偏光顕微鏡
により確認した。
さらに、波長板Ｉの面内収差を確認したところ、２０ｍλであった。
この波長板Ｉについて高温高湿試験を行なったところ、位相差値の変化量は３％以内であり外観変化も見られなかったが、面内収差の変化量が１０ｍλであることが確認された。
【０１９１】
＜比較例２＞
位相差フィルムＢ−１を２枚、各々の光軸が４５°となるように厚さ１０μｍのアクリル系接着剤（住友スリーエム（株）製、８１４２）を用いて貼り合わせ、さらに貼り合わせたフィルムの両面に、厚さ１０μｍのアクリル系接着剤（住友スリーエム（株）製、８１４２）を用いて厚さ２５０μｍのガラス板を積層し、波長板Ｊを得た。
【０１９２】
波長板Ｊの位相差を測定したところ、６５５ｎｍにおける位相差が３２８ｎｍで７８５ｎｍにおける位相差が３９０ｎｍであった。したがって、波長板Ｊは広帯域で「１／２波長板」として機能することが確認された。
【０１９３】
波長板Ｊ中の粒径１０μｍ以上の異物数は１０個／ｍｍ2以下であることを偏光顕微鏡
により確認した。
さらに、波長板Ｊの面内収差を確認したところ、１８ｍλであった。
【０１９４】
この波長板Ｊについて高温高湿試験を行なったところ、位相差値の変化量は３％以内であり外観変化も見られなかったが、面内収差の変化量が１５ｍλであることが確認された。
【０１９５】
＜比較例３＞
位相差フィルムＣ−２を２枚、各々の光軸が４０°となるように厚さ１０μｍのアクリル系接着剤（協立化学産業（株）製、ＸＶＬ−９０）を用いて貼り合わせ、さらに貼り合わせたフィルムの片面に、厚さ１０μｍのアクリル系接着剤（協立化学産業（株）製、ＸＶＬ−９０）を用いて厚さ２５０μｍのガラス板を積層し、波長板Ｋを得た。
【０１９６】
波長板Ｋの位相差を測定したところ、４０５ｎｍにおける位相差が２００ｎｍで６５５ｎｍにおける位相差が３２３ｎｍであった。したがって、波長板Ｋは広帯域で「１／２波長板」として機能することが確認された。
【０１９７】
波長板Ｋ中の粒径１０μｍ以上の異物数は１０個／ｍｍ2以下であることを偏光顕微鏡
により確認した。
さらに、波長板Ｋの面内収差を確認したところ、２４ｍλであった。
【０１９８】
この波長板Ｋについて高温高湿試験を行なったところ、位相差値の変化量は３％以内であり外観変化も見られなかったが、面内収差の変化量が１８ｍλであることが確認された。
【０１９９】
＜比較例４＞
位相差フィルムＢ−２とＡ−３を、各々の光軸が５０°となるように厚さ１０μｍのアクリル系接着剤（住友スリーエム（株）製、８１４２）を用いて貼り合わせ、さらに貼り合わせたフィルムの片面に、厚さ１０μｍのアクリル系接着剤（住友スリーエム（株）製、８１４２）を用いて厚さ２５０μｍのガラス板を積層し、波長板Ｌを得た。
波長板Ｌの位相差を測定したところ、６５５ｎｍにおける位相差が１６２ｎｍで７８５ｎｍにおける位相差が１９８ｎｍであった。したがって、波長板Ｌは広帯域で「１／４波長板」として機能することが確認された。
【０２００】
波長板Ｌ中の粒径１０μｍ以上の異物数は１０個／ｍｍ2以下であることを偏光顕微鏡
により確認した。
さらに、波長板Ｌの面内収差を確認したところ、２０ｍλであった。
【０２０１】
この波長板Ｌについて高温高湿試験を行なったところ、位相差値の変化量は３％以内であり外観変化も見られなかったが、面内収差の変化量が１６ｍλであることが確認された。
【０２０２】
【表１】
2005208588.tif 000003